Brevet FR3105243A1 — publié le 20210625

Nanoparticules absorbant les UV et leur procédé de préparation La présente invention vise à proposer de nouvelles nanoparticules dotées d’une efficacité d’absorption des UV satisfaisante, stabilisée et prolongée dans le temps et qui sont notamment utiles pour protéger une grande diversité de matériaux relevant de domaines industriels très différents. Nanoparticules absorbant les UV et leur procédé de préparation. La présente invention vise à proposer de nouvelles nanoparticules dotées d’une efficacité d’absorption des UV satisfaisante, stabilisée et prolongée dans le temps et qui sont notamment utiles pour protéger une grande diversité de matériaux relevant de domaines industriels très différents comme par exemple le textile, les revêtements dits plastiques voire dans le domaine de la cosmétique. D’une manière générale, les absorbeurs d’UV sont largement employés dans des applications diverses où il est souhaité mettre à profit leur propriété d’absorbance UV. Ils permettent tout particulièrement de protéger les matériaux auxquels ils sont associés des rayonnements UV-visible. Ces absorbeurs d’UV peuvent être de nature inorganique à l’image des oxydes métalliques tels que TiO 2 , ZnO ou CeO 2 , ou organiques à l’image des benzophénones substituées telles les hydroxybenzophénones et des benzotriazoles substitués. Les absorbeurs d’UV organiques sont tout particulièrement intéressants car ils présentent de bonnes propriétés d’absorbance UV et de stabilité. Ils possèdent en outre l’avantage d’être régénérables, mettant en œuvre des mécanismes de dissipation de l’énergie absorbée par changement conformationnel réversible. Toutefois, la plupart de ce type de composés chimiques organiques possède également un caractère fortement hydrophobe qui rend plus difficile leur mise en œuvre dans des formulations aqueuses. Leur défaut de solubilité en milieu aqueux nécessite de les mettre en œuvre soit en milieu solvant organique, soit sous une forme structurellement modifiée pour leur conférer la solubilité requise en milieu aqueux. Par ailleurs, l’introduction de ces filtres UV à haute teneur, provoque généralement des problèmes de déstabilisation. Ces limitations sont tout particulièrement préoccupantes pour la valorisation de ces filtres UV organiques hydrophobes dans les formulations cosmétiques à finalité photoprotectrice. Ainsi, des taux élevés en filtres UV ne se prêtent pas à une élaboration aisée de compositions dotées d’une texture stabilisée et agréable. Les formulations à fort pouvoir filtrant présentent généralement des aspects sensoriels inconfortables voire désagréables. Par ailleurs, l’introduction de filtres UV à haute teneur provoque généralement des problèmes de déstabilisation voire peut provoquer un déphasage de l’émulsion et/ou une perte de viscosité de la composition, rendant la formulation inefficace voire inutilisable. Pour surmonter ces difficultés, il a ainsi déjà été proposé de formuler des filtres UV sous la forme de capsules, micro- ou nano-particules dans lesquelles ils sont incorporés à cœur. Ainsi, le document FR3009682 propose des capsules nanométriques constituées d’un cœur lipidique contenant un filtre UV lipophile et d’une enveloppe constituée d’agents tensioactifs. Toutefois, l’étanchéité de ces capsules est imparfaite. Le document US201736660 propose quant à lui des capsules de taille micrométrique constituées d’un cœur contenant des filtres UV enrobé de deux couches polymériques, l’une à base de polyvinylalcool (PVA) et l’autre de polyoxyethylene (POE). Cependant, ce type d’enveloppe bicouches est contraignant en termes de procédé de fabrication et l’efficacité de ces capsules en termes d’absorption UV, trop faible. Les documents US2011026531 et US2016008237 proposent respectivement des nanoparticules et microparticules à écorce polymérique contenant des filtres UV et des huiles. Néanmoins, les polymères considérés présentent l’inconvénient d’être non biodégradables et les compositions élaborées sont le plus souvent dotées d’une faible efficacité d’absorption. Enfin, les documents US20130115838 et KR20170101424 proposent également respectivement des nanoparticules et microparticules dont le cœur contient au moins un filtre UV à l’état cristallin, entouré d’une couche polymérique. Toutefois, il s’avère que des filtres à l’état cristallin, comme par exemple les produits commerciaux Uvinul A+ cristallin et Tinosorb S cristallin, possèdent une efficacité d’absorption abaissée de plus de 90% par rapport aux mêmes filtres en solution lorsque leur taux massique est supérieur à 25%. En conséquence, il demeure un besoin d’une technologie apte à permettre la solubilisation en milieu aqueux d’absorbeurs d’UV organiques hydrophobes sans par ailleurs affecter leurs propriétés absorbantes UV. Il demeure en particulier un besoin en véhicules pour absorbeurs d’UV organiques qui présentent une affinité pour l’eau et qui soient en outre compatibles avec une formulation en un milieu aqueux à une concentration élevée. La présente invention vise précisément à répondre à ces besoins. Ainsi, selon un de ses aspects, la présente invention a pour objet des nanoparticules de type cœur/enveloppe lesdites nanoparticules possédant un diamètre externe moyen à l’état sec inférieure ou égal à 500 nm et contenant dans leur cœur au moins deux filtres UV-B et/ou UV-A organiques hydrophobes dont au moins un filtre est porteur d’au moins un groupe stériquement encombré. Avantageusement, l’enveloppe desdites nanoparticules est polymérique. Elle est également avantageusement mono-couche. L’invention a également pour objet une composition, de préférence un matériau contenant de telles nanoparticules. Elle vise également un procédé de préparation de ces nanoparticules comprenant au moins les étapes consistant à (a) disposer à une température supérieure ou égale à 80°C d’une phase liquide organique homogène formée à plus de 35 % en poids d’au moins deux filtres organiques UV-A et/ou UV-B hydrophobes dont au moins un filtre est porteur d’au moins un groupe stériquement encombré, et éventuellement un ou plusieurs organogélateurs, et/ou un ou plusieurs corps gras mono ou polyinsaturés, ladite phase organique étant de préférence exempte de solvant organique ; (b) disposer à une température supérieure ou égale 15°C d’au moins une phase aqueuse comprenant au moins un polymère hydrophile et de préférence hydrosoluble ; (c) ajouter ladite phase organique à ladite phase aqueuse dans des conditions propices à la formation d’une émulsion de type phase organique dans phase aqueuse ; (d) réaliser au moins une trempe thermique de l’émulsion pour former lesdites nanoparticules, en particulier la trempe thermique est effectuée par mise en contact de l’émulsion à basse température i.e. inférieure à -30 °C notamment avec de l’azote liquide, (e) isoler lesdites nanoparticules, de préférence par filtration et (f) lyophiliser lesdites particules. Comme démontré par les exemples figurant ci-après, les inventeurs ont ainsi constaté que des nanoparticules contenant à cœur, une combinaison spécifique de filtres UV-A et/ou UV-B organiques et hydrophobes et à leur surface externe une enveloppe formée de polymère(s) hydrophile(s) manifestent des performances avantageuses en termes d’absorption UV et de stabilité. L’invention concerne également un matériau contenant au moins une nanoparticule telle que définis précédemment, de préférence ledit matériau est un matériau polymérique et notamment d’un textile. L’invention a également pour objet un procédé de stabilisation d’un matériau à l’égard d’une dégradation UV, comprenant l’addition à ce matériau ou à un précurseur de ce matériau d’au moins une nanoparticule telle que définie précédemment, à titre d’agent absorbeur d’ultraviolets. L’invention a également pour objet un procédé pour accroître le facteur de protection solaire de fibres textiles comprenant l’immobilisation sur lesdites fibres d’au moins une nanoparticule telle que définie précédemment. Description détaillée de l’invention Nanoparticules Les nanoparticules revendiquées selon l’invention possèdent un diamètre externe moyen particulaire inférieur ou égal à 500 nm de préférence compris entre 20 et 300 nm, et préférentiellement compris entre 40 et 200 nm. Ce diamètre moyen peut notamment être mesuré par microscopie électronique à transmission ou par diffusion dynamique de lumière à l’aide d’un équipement du type Zetasizer notamment distribué par Malvern Panalytical. La variation de diamètre D des nanoparticules n’excède pas 30%, de préférence 15% c’est-à-dire que le diamètre mesuré D des nanoparticules reste compris entre D-0,3D et D+0,3D, de préférence entre D-0,15D et D+0,15D. Le taux d’aspect est compris entre 1 et 2, de préférence entre 1 et 1,5 et caractérisé par microscopie électronique à transmission. Les nanoparticules selon l’invention peuvent également être caractérisées par leur potentiel zêta dont les valeurs négatives sont comprises entre -30 et -100 mV, de préférence entre - 30 et - 60 mV et en particulier entre -1 et -10 mV. Les nanoparticules selon l’invention peuvent également être caractérisées par leur indice de réfraction. Ainsi, elles possèdent avantageusement un indice de réfraction variant de 1,40 à 1,75, de préférence de 1,45 à 1,65, et plus particulièrement de 1,45 à 1,55. L’indice de réfraction est défini comme la moyenne volumique des indices de réfraction des constituants organiques constituant les nanoparticules. Il est déterminé expérimentalement par estimation visuelle de transparence d’un volume de 1cm 3 contenant des nanoparticules dans un dispersant d’indice de réfraction connu. Lors de la disparition de trouble, l’indice de réfraction des nanoparticules est considéré correspondre à celui du dispersant utilisé. Avantageusement, les nanoparticules considérées selon l’invention sont hydrodispersibles. D’une manière générale, les nanoparticules selon l’invention sont non poreuses. Comme précisé ci-dessus, elles possèdent une architecture cœur/enveloppe notamment telle que détaillée ci-après. Cœur Le cœur des nanoparticules contient au moins 2 filtres UV organiques hydrophobes. En particulier, le nombre de filtres UV organiques présents dans cœur peut varier de 2 à 10, de préférence de 2 à 7, en particulier de 2 à 5 et tout particulièrement être de 2. Plus particulièrement, le cœur des nanoparticules selon l’invention est dénué de filtre UV du type TiO 2 voire de filtre UV minéral ou inorganique. D’une manière générale, les nanoparticules comprennent au plus 80%, en particulier entre 25 et 75 %, de préférence entre 40 et 65 %, de préférence entre 45 et 60 %. en poids de filtres UV organiques hydrophobes par rapport à leur poids total. Plus particulièrement, le cœur des nanoparticules comprend au moins 25% en poids de préférence au moins 40% en poids en poids de filtres UV organiques hydrophobes par rapport au poids total de la nanoparticule. Ces filtres UV organiques hydrophobes sont avantageusement présents dans le cœur à un état non cristallin. Selon un mode de réalisation avantageux, des nanoparticules selon l’invention contiennent au moins deux filtres organiques différents filtrant les longueurs d’onde UV-B et/ou UV-A, dont au moins un filtre organique porteur d’au moins un groupe stériquement encombré. Par « différents » on entend signifier que les composés organiques sont chimiquement différents i.e. que leurs structures chimiques se distinguent l’une de l’autre. Selon un mode de réalisation particulier de l’invention les filtres organiques hydrophobes sont des filtres différents qui absorbent dans les UV-A. Par « filtre UV-A » on entend un composé qui filtre (ou absorbe) les rayons ultraviolets UV-A à une longueur d’onde comprise entre 320 et 400 nm. On peut distinguer les filtres UV-A courts (absorbant les rayons à une longueur d’onde comprise entre 320 et 340 nm), les filtres UV-A longs (absorbant les rayons à une longueur d’onde entre 340 et 400 nm). Selon un autre mode de réalisation particulier de l’invention les filtres organiques hydrophobes sont des filtres différents qui absorbent dans les UV-B. Par « filtre UV-B » on entend un composé qui filtre (ou absorbe) les rayons ultraviolets UV-B à une longueur d’onde comprise entre 280 et 320 nm. Selon encore un autre mode de réalisation de l’invention les filtres UV hydrophobes sont un mélange de filtres qui absorbent dans les UV-A et les UV-B. Selon encore une première variante, un des filtres absorbe dans les UVA et UVB et l’autre filtre absorbe dans les UVA. Selon encore une autre variante, un des filtres absorbe dans les UVA et UVB et l’autre filtre absorbe dans les UVB. Selon une autre variante de l’invention, tous les filtres absorbent dans les UVA et UVB et sont de structures moléculaires différentes. L’invention requiert qu’au moins un des filtres UV présents dans le cœur soit un filtre porteur d’un ou plusieurs groupes stériquement encombrés. En effet et contre toute attente, les inventeurs ont constaté que la combinaison d’au moins un tel filtre UV avec un ou plusieurs autres filtres UV, avec ou sans, cette particularité structurelle permet de garantir la manifestation d’un pouvoir protecteur très efficace et ceci pendant une durée très prolongée. Groupe stériquement encombré Par « groupe stériquement encombré » ou « sterically crowded group » ou « bulky group » on entend qualifier un motif structurel ou encore un radical qui va générer un « encombrement stérique » au niveau de la molécule. Un tel groupe dit à encombrement stérique, peut se présenter sous la forme de a) un radical hydrocarboné acyclique ramifié comprenant au moins 4 atomes de carbone, ou b) un radical mono- ou poly-cyclique hydrocarboné, (in)saturé comprenant au moins 6 atomes de carbone substitué par un ou plusieurs groupes choisi parmi (C 1 -C 4 )alkyle tel que méthyle, éthyle, i-propyle, n-propyle, n-butyle, i-butyle, t-butyle, avec le radical hydrocarboné pouvant contenir un ou plusieurs hétéroatomes de préférence choisis parmi les atomes d’oxygène, de soufre, d’azote, de silicium et/ou substitué par un ou plusieurs radicaux aryle tel que phényle éventuellement substitués par un ou plusieurs groupes (C 1 -C 4 )alkyle. tels que méthyle, éthyle, i -propyle, n-propyle, n -butyle, i -butyle, t -butyle, ou c) un radical R 1 R 2 R 3 Si- avec R 1 , R 2 et R 3 , identiques ou différents, représentant un groupe (C 1 -C 4 )alkyle ou (tri)(C 1 -C 4 )alkylsiloxy . En particulier, il peut se présenter sous la forme d’un radical alkyle en C4 à C9 de préférence ramifié, saturé ou insaturé, le cas échéant substitué par un radical choisi parmi les radicaux (hétéro)cycloalkyle en C 5 à C10, (hétéro)aryle en C5 à C10, tri-(C1-C4)-alkylsilane, et tri-(C1-C4)-alkylsiloxysilane. A titre illustratif et non limitatif de ces radicaux peuvent notamment être cités les radicaux suivants : - RR’R’’C- et R a R b R c Si-, avec R, R’, R’’, R a , R b , R c , identiques ou différents, représentant une chaine aliphatique linéaire ou ramifiée, un groupe aryle tel que phényle ou (hétéro)cycloalkyle, ou avec au maximum deux des radicaux R, R’, R’’représentant un atome d’hydrogène, et plus préférentiellement R, R’, R’’ représentant un groupe (C 1 -C 4 )alkyle tel que méthyle, éthyle, propyle, butyle, isobutyle, terbutyle - poly(C 1 -C 4 )alkylaryle tel que de préférence mésityle et (hétéro)cycloalkyle et , avec préférentiellement R a , R b , R c , représentant (tri)(C 1 -C 4 )alkylsiloxy , en particulier triméthylsiloxy le cas échéant substitués. Selon un mode de réalisation particulier de l’invention les filtres UV à groupe(s) stériquement encombré(s) possède au moins un groupe stériquement encombré choisi parmi les groupes de formules (A) à (H) suivants : dans lesquelles : • R 4 , et R 5 , identiques ou différents, de préférence différents, représentent un groupe (C 2 -C 10 )alkyle, en particulier (C 2 -C 8 )alkyle, plus particulièrement (C 2 -C 6 )alkyle, de préférence R 4 représente un groupe éthyle, et R 5 représente un groupe n-butyle. ; • R 6 , R 7 , R 8 , identiques ou différents, de préférence identiques, représentent un groupe (C 1 -C 6 )alkyle, un groupe phényle ou benzyle, de préférence un groupe (C 1 -C 4 )alkyle tel que méthyle, éthyle ou alors R 6 , et R 7 , sont identiques et représentent un groupe (C 1 -C 4 )alkyle tel que méthyle, et R 8 différent de R 6 et R 7 , représente un groupe (C 1 -C 6 )alkyle, de préférence (C 4 -C 6 )alkyle ramifié tel que 2,2-diméthylpropyle ; • R’ 6 , R’ 7 , R’ 8 , identiques ou différents, de préférence identiques, représentent un groupe (C 1 -C 6 )alkyle, un groupe (C 1 -C 6 )alkoxy, un groupe phényle, benzyle, phénoxy, ou benzoxy de préférence un groupe (C 1 -C 4 )alkyle et en particulier méthyle ; • R 9 représente un groupe (C 1 -C 6 )alkyle de préférence un groupe (C 1 -C 4 )alkyle en particulier méthyle ; • R 10 , R 11 , R 12 , R 13 , R 14 , et R 15 , identiques ou différents, de préférence identiques, représentent un groupe (C 1 -C 6 )alkyle, de préférence un groupe (C 1 -C 4 )alkyle en particulier méthyle ; • R 16 , R 17 , R 18 , identiques ou différents, de préférence identiques, représentent un atome d’hydrogène, un groupe (C 1 -C 6 )alkyle, de préférence un groupe (C 1 -C 4 )alkyle en particulier méthyle ; • R’ 18 représente un atome d’hydrogène ou un groupe (C 1 -C 6 )alkyle, de préférence un atome d’hydrogène ou un groupe méthyle ; • n vaut 0 ou 1, de préférence 1 ; • R 19 , R 20 , R 21 , et R 22 , identiques ou différents, de préférence identiques, représentent un groupe (C 1 -C 6 )alkyle, un groupe (C 1 -C 6 )alkoxy, de préférence un groupe (C 1 -C 4 )alkyle en particulier méthyle étant entendu que deux radicaux alcoxy ne peuvent pas être portés par le même atome de carbone ; • R 23 , R 24 , R 25 , R 26 , et R 27 , identiques ou différents, représentent un atome d’hydrogène ou un groupe (C 1 -C 6 )alkyle, étant entendu qu’au moins un des groupes R 23 , R 24 , R 25 , R 26 , et R 27 représente un groupe t-butyle ; de préférence R 23 , R 24 , R 26 , et R 27 représentent un atome d’hydrogène et R 25 représente un groupe t-butyle ; • R 28 , et R 29 , identiques ou différents, de préférence identiques, représentent un groupe (C 1 -C 6 )alkyle, de préférence un groupe (C 1 -C 4 )alkyle en particulier méthyle ; • R 30 représente un atome d’hydrogène ou un groupe (C 1 -C 6 )alkyle, particulièrement un groupe (C 1 -C 4 )alkyle en particulier méthyle, de préférence R 20 représente un atome d’hydrogène ; • R 31 , et R 33 , identiques ou différents, de préférence identiques représentent un atome d’hydrogène ou un groupe (C 1 -C 6 )alkyle, en particulier un atome d’hydrogène ; • R 33 , et R 34 , identiques ou différents, de préférence différents, représentent un groupe (C 1 -C 6 )alkyle, de préférence un groupe (C 1 -C 4 )alkyle tel que méthyle, éthyle, propyle ou isopropyle ; • Le motif représente la partie du groupe qui est reliée au reste de la molécule ; et • Le motif représente une liaison simple ou double, de préférence double. Par « (hétéro) cycloalkyle » on entend un cycloalkyle ou hétérocycloalkyle ; Par « alkyle » on entend un groupe hydrocarboné saturé, linéaire ou ramifié, comprenant de 1 à 20 atome de carbone, en particulier de C 1 à C 12 , plus particulièrement C 1 -C 10 , de préférence en C 1 -C 6 , encore plus préférentiellement en C 1 -C 4 , tel que méthyle, éthyle, propyle, i-propyle, n-butyle, i-butyle, t-butyle ; Par « alkyl ène » on entend un groupe hydrocarboné saturé, linéaire ou ramifié, divalent comprenant de 1 à 20 atome de carbone, en particulier de C 1 à C 12 , plus particulièrement C 1 -C 10 , de préférence en C 1 -C 6 , encore plus préférentiellement en C 1 -C 4 , tel que méthylène, éthylène, propylène, i-propylène, n-butylène, i-butylène, de préférence un groupe méthylène et isobutylène ; Par « alkoxy » on entend un groupe « alcoxy » ou alkyle-oxy ou alkyle-O- avec alkyle tel que défini précédemment ; Par « alkenyle » on entend un groupe « alcényle » i.e. un groupe hydrocarboné linéaire ou ramifié, insaturé, comprenant de 1 à 3 doubles liaisons, conjuguées ou non, comprenant de 2 à 20 atome de carbone, en particulier de C 2 à C 12 , plus particulièrement C 2 -C 10 , de préférence en C 2 -C 6 , encore plus préférentiellement en C 2 -C 4 , tel que éthényle, Par « cycloalkyle » on entend un cycle hydrocarboné saturé ou insaturé non aromatique, comprenant de 4 à 16 atomes de carbone, de préférence comprenant de 5 à 10 atomes de carbones, mono ou polycyclique, éventuellement substitué par un ou plusieurs groupes choisis parmi (C 1 -C 4 )alkyle tel que méthyle, et oxo en particulier cycloalkyle représente un groupe cyclohexyle éventuellement substitué par un ou plusieurs groupes (C 1 -C 4 )alkyle tel que menthyle, ou un groupe bicyclique en C 7 éventuellement substitué par un ou plusieurs (C 1 -C 4 )alkyle tel que norbornyle ou bicyclo[2,2,1]heptanyle éventuellement substitué par un ou plusieurs (C 1 -C 4 )alkyle ; Par « hétérocycloalkyle » on entend un cycle hydrocarboné saturé ou insaturé non aromatique, comprenant de 4 à 16 chainons, de préférence comprenant de 5 à 7 chainons,, et comprenant de 1 à 3 hétéroatomes notamment choisis parmi O, S, et N, mono ou polycyclique, éventuellement substitué par un ou plusieurs groupes choisis parmi (C 1 -C 4 )alkyle tel que méthyle, et oxo. Filtres UV-B et/ou UV-A organiques hydrophobes Plus particulièrement, les nanoparticules selon l’invention contiennent au moins deux filtres organiques hydrophobes UV-B et/ou UV-A choisis parmi i) les dérivés de l’acide para-amino-benzoïque, ii) les dérivés cinnamiques, iii) les dérivés du dibenzoylméthane, iv) les dérivés salicyliques, v) les dérivés de 3,3-diphénylacrylate et de 4,4-diarylbutadiène, vi) les dérivés de la benzophénone, vii) les dérivés du benzylidène camphre, viii) les dérivés du phényl benzotriazole, ix) les dérivés de triazine, x) les dérivés anthraniliques, xi) les dérivés d’imidazolines, xii) les dérivés du benzomalonate et leurs mélanges, avec au moins l’un des filtres étant porteur d’au moins un groupe stériquement encombré. Plus particulièrement, les nanoparticules selon l’invention contiennent au moins deux filtres organiques hydrophobes UV-B et/ou UV-A choisis parmi : i) les dérivés ou esters de l ’ acide para-amino-benzoïque (PABA) de formule (IX) ainsi que leurs isomères optiques et géométriques et leurs solvates : dans laquelle : • R20 et R21, identiques ou différents, de préférence identiques, représentent un atome d’hydrogène, ou un groupe (C 1 -C 6 )alkyle, en particulier (C 1 -C 4 )alkyle tel que méthyle, éthyle, propyle, n-butyle et isobutyle ; • R22 représente un groupe choisi parmi les groupes de formules (A) à (H) tels que définis précédemment, ou (C 1 -C 20 )alkyle, en particulier (C 1 -C 10 )alkyle, plus particulièrement (C 1 -C 6 )alkyle tel que méthyle, éthyle, propyle et butyle ou un groupe de formule (A) tel que défini précédemment ; et en particulier parmi l’Ethyl PABA, l’Ethyl Dihydroxypropyl PABA, l’Ethylhexyl Diméthyl PABA comme par exemple celui commercialisé sous le nom « ESCALOL 507 » par ISP, et leurs mélanges. ii) les d érivés ou esters cinnamiques de formule (X), ainsi que leurs isomères optiques et géométriques et leurs solvates ; dans laquelle : • R20 représente un atome d’hydrogène, ou un groupe (C 1 -C 6 )alkyle, en particulier (C 1 -C 4 )alkyle tel que méthyle, • R22 représente un groupe choisi parmi les groupes de formules (A) à (H), ou un groupe (C 1 -C 20 )alkyle, en particulier (C 1 -C 10 )alkyle, plus particulièrement (C 1 -C 6 )alkyle tel que méthyle, éthyle, i-propyle, butyle et i-amyle ; Il s’agit plus particulièrement de ceux choisis parmi l’Ethylhexyl Methoxycinnamate comme par exemple celui commercialisé sous le nom commercial « PARSOL MCX » par HOFFMANN LA ROCHE, l’Isopropyl Methoxy cinnamate, l’Isoamyl Methoxy cinnamate comme par exemple celui commercialisé sous le nom commercial « NEO HELIOPAN E 1000 » par HAARMANN et REIMER, le Cinoxate, DEA Methoxycinnamate, le Diisopropyl Methylcinnamate, le Glyceryl Ethylhexanoate Dimethoxycinnamate et leurs mélanges ; iii) les dérivés du dibenzoylméthane de formule (XI) ainsi que leurs isomères optiques et géométriques et les solvates ; dans laquelle : • R18 représente un atome d’hydrogène, ou représente un groupe choisi parmi ceux de formules (A) à (H), en particulier alkyle en C 1 -C 8 linéaire ou ramifié, de préférence de C 4 -C 8 ramifié, plus particulièrement R18 représente un groupe de formule (B) telle que définie précédemment, un groupe alkyle en C 1 à C 6 linéaire ou ramifié ; • R19 représente un atome d’hydrogène ou groupe alkyle en C 1 à C 6 linéaire ou ramifié, alkoxy en C 1 à C 4 linéaire ou ramifié en particulier un groupe (C 1 -C 4 )alkyle tel que notamment méthyle, éthyle, propyle, i-propyle ; méthoxy ou éthoxy étant entendu que R18 et R19 ne peuvent pas représenter simultanément un atome d’hydrogène. En particulier, il s’agit du Butyl Methoxydibenzoylmethane également appelé t-Butyl Methoxydibenzoylmethane comme par exemple celui commercialisé sous le nom commercial « PARSOL 1789 » par HOFFMANN LA ROCHE, et l’Isopropyl Dibenzoylmethane comme par exemple celui commercialisé sous le nom commercial « EUSOLEX 8020 » par MERCK, iv) les dérivés ou esters salicyliques de formule (XII) ainsi que leurs isomères optiques, géométriques et leurs solvates ; dans laquelle : • R13 représente un groupe choisi parmi les groupes de formules (A) à (H) telles que définies précédemment, benzyle ou alkyle en C 4 -C 20 , ramifié, en particulier en C 6 -C 12 , plus préférentiellement en C 8 -C 10 ramifié, plus particulièrement R13 représente un groupe de formule (A) ou benzyle ; • R14 représente un atome d’hydrogène, un radical alkyle en C 1 -C 20 linéaire ou ramifié, formant éventuellement des cycles, en particulier représente un groupe choisi parmi les groupes de formules (A) à (H) telles que définies précédemment, de préférence un atome d’hydrogène ; Il s’agit en particulier de l’Homosalate comme par exemple celui commercialisé sous le nom « Eusolex HMS » par Rona/EM Industries, l’Ethylhexyl Salicylate comme par exemple celui commercialisé sous le nom « NEO HELIOPAN OS » par HAARMANN et REIMER, le salicylate de benzyle et leurs mélanges. v) les dérivés ou esters de 3,3-diphénylacrylate de formule (VII) ainsi que leurs isomères optiques, géométriques et leurs solvates et les dérivés ou diesters de 4,4-diarylbutadiène en particulier de formule (VII’) ainsi que leurs isomères optiques, géométriques et leurs solvates : dans lesquelles : • R15 représente un groupe choisi parmi les groupes de formules (A) à (H) telles que définies précédemment, ou un groupe alkyle en C 1 à C 6 linéaire ou ramifié, tel que méthyle, éthyle, propyle, isopropyle ou ter-butyle, de préférence éthyle, hexyle ou un groupe de formule (A) telle que définie précédemment • R16, R’16, R17 et R’17, identiques ou différents, représentent un atome d’hydrogène ; un groupe alkyle en C 1 -C 12 linéaire ou ramifié ; ou un radical alkoxy en C 1 -C 16 linéaire ou ramifié, de préférence R16, R’16, R17 et R’17, représentent un atome d’hydrogène ou un groupe un groupe alkyle en C 1 -C 4 tel que méthyle ; En particulier, il s’agit de l’Octocrylene comme par exemple celui commercialisé sous le nom commercial « UVINUL N539 » par BASF, l’Etocrylene, comme par exemple celui commercialisé sous le nom commercial « UVINUL N35 » par BASF, et les filtres (1), (2) et (3) du tableau I et leurs mélanges. vi) les dérivés ou esters de la benzophénone de formule (I’) ainsi que leurs isomères optiques, géométriques et leurs solvates ; Formule (I’) dans laquelle : • G 1 représente un atome d’hydrogène, un groupe R1R2N-, ou R1-O-, avec R1 et R2, identiques ou différentes, représentant un atome d’hydrogène, un groupe alkyle en C 1 -C 10 , linéaire ou ramifié, de préférence en C 1 -C 8 linéaire, ou alors R1 et R2 forment ensemble avec l’atome d’azote qui les portent un hétérocycle à 5 ou 6 chaînons, saturé ou insaturé, de préférence saturé tel que pyrrolidino, pipérazino, pipéridino, ou morpholino ; • G 2 représente un atome d’hydrogène ou un groupe hydroxy, (C 1 -C 4 )alkyle tel que méthyle, ou un groupe –C(O)-O-R3 avec R3 représente une chaîne carbonée linéaire ou ramifiée en C 1 -C 12 , formant éventuellement un ou plusieurs cycles ; en particulier un groupe (C 4 -C 10 )alkyle, de préférence un groupe (C 6 -C 10 )alkyle, linéaire ou ramifié, de préférence linéaire tel que n-butyle, de préférence un groupe –C(O)-O-R3, en particulier G2 est positionné en ortho du carbonyle ; • G 1 peut être en position 3 ou 5 du carbonyle (en position méta par rapport à l’hydroxy ou para du carbonyle). De préférence, G1 représente un groupe R1R2N- et les radicaux R1 et R2 sont choisis parmi un atome d’hydrogène, un groupe alkyle en C 1 -C 4 , linéaire ou ramifié, tel que méthyl, éthyle, propyle, isopropyle, ter-butyle, pentyle éventuellement substitué en position 2 ou 3 par un groupe méthyle ou éthyle. De préférence, R1 et R2 sont choisis parmi un éthyle, propyle, et butyle. Lorsque R1 et R2 forment ensemble avec l’atome d’azote qui les porte un hétérocycle, en particulier un groupe morpholino, pyrrolidino ou pipéridino éventuellement substituées par un ou plusieurs groupe (C 1 -C 4 )alkyle tel que méthyl. De préférence, R1 et R2 forment ensemble avec l’atome d’azote qui les porte un groupe morpholino, pyrrolidino ou une pipéridino. Il s’agit tout particulièrement de la Benzophenone-3 ou Oxybenzone, comme par exemple celle commercialisée sous le nom commercial « UVINUL M40 » par BASF, la Benzophenone-4 comme par exemple celle commercialisée sous le nom commercial « UVINUL MS40 » par BASF, la Benzophenone-8 comme par exemple celle commercialisée vendu sous le nom commercial « Spectra-Sorb UV-24 » par American Cyanamid, la Benzophenone-12, le 2-(4-diethylamino-2-hydroxybenzoyl)-benzoate de n-hexyle et leurs mélanges. vii) les dérivés du benzylidène camphre de formule (XIII) ainsi que leurs isomères optiques, géométriques et leurs solvates : dans laquelle : • R 16 , R 17 , R 18 , et n sont tels que définis en formule (E) précédente ; • R23 représente un atome d’hydrogène ou un groupe (C 1 -C 4 )alkyle, de préférence un atome d’hydrogène ; • R24, représente un atome d’hydrogène, ou un groupe (C 1 -C 6 )alkyle, (C 1 -C 6 )alkoxy, (di)(C 1 -C 6 )(alkyl)amino, ou R27-C(O)-X-(CH 2 ) p - avec R27 représentant un groupe (C 1 -C 4 )alkyle, (C 2 -C 4 )alkenyle, X représentant un atome d’oxygène ou NH, p étant un entier compris entre 0 et 4, en particulier 1, particulièrement R24 représente (C 1 -C 6 )alkyle tel que méthyle, de préférence R24 est positionné en para du groupe styryle ; et • R25 et R26, identiques ou différents, représentent un atome d’hydrogène, ou un groupe hydroxy, (C 1 -C 6 )alkyle, (C 1 -C 6 )alkoxy, (di)(C 1 -C 6 )(alkyl)amino, de préférence un atome d’hydrogène ; de préférence R25 et R26 sont positionnés en méta du groupe styryle ; En particulier, ce filtre est choisi parmi le 3-Benzylidene camphre comme par exemple celui commercialisé sous le nom « MEXORYL SD » par CHIMEX, le 4-Methylbenzylidene camphre comme par exemple celui commercialisé sous le nom « EUSOLEX 6300 » par MERCK, le Polyacrylamidomethyl Benzylidene camphre comme par exemple celui fabriqué sous le nom « MEXORYL SW » par CHIMEX et leurs mélanges. v i ii) les dérivés du phenyl benzotriazole choisis parmi ceux de formule (XIV) ainsi que leurs isomères optiques et géométriques et leurs solvates : dans laquelle : • q vaut 0, 1, 2, 3 ou 4, de préférence q est nul ; • R31, identiques ou différents, lorsque q vaut 2, 3 ou 4, représente(nt) un groupe (C 1 -C 10 )alkyle, linéaire ou ramifié, (C 1 -C 10 )alkoxy linéaire ou ramifié ; • R32 représente un atome d’hydrogène ou un groupe hydroxy, (di)(C 1 -C 6 )(alkyl)amino ou un groupe (C 1 -C 10 )alkyle, linéaire ou ramifié, ou linéaire ou ramifié, (C 1 -C 10 )alkoxy linéaire ou ramifié ; de préférence hydroxy plus particulièrement R32 est positionné sur le groupe phényle en ortho du groupe benzotriazolyle ; • R33 représente : - un atome d’hydrogène ; - un groupe choisi parmi les groupes de formules (A) à (H) telles que définies précédemment, - un groupe choisi parmi : i) –(ALK) t -(A), ii) –(ALK) t -(B), iii) –(ALK) t -(C), iv) –(ALK) t -(D), v) –(ALK) t -(E), v) –(ALK) t -(F) ou –(ALK) t -(F’), vi) –(ALK) t -(G), et vii) –(ALK) t -(H) ; avec t valant 0 ou 1, ALK représentant un groupe (C 1 -C 6 )alkylène linéaire ou ramifié, de préférence ramifié, plus préférentiellement (C 1 -C 4 )alkylène linéaire ou ramifié, de préférence ramifié ; et (A) à (H) représentant un groupe choisi parmi les groupes de formules (A) à (H) telles que définies précédemment ; - un groupe (J) suivant : * ALK est tel que défini précédemment, de préférence un groupe méthylène, * R’ 31 , R’ 32 , R’ 34 et q’ sont tels que définis respectivement pour R 31 , R 32 , R 34 , et q préférentiellement R’ 31 = R 31 , R’ 32 = R 32 , R’ 34 = R 34 et q’ = q ; de préférence R 33 est positionné sur le groupe phényle en méta du groupe benzotriazolyle ; • R 34 représente un atome d’hydrogène ou un groupe (C 1 -C 12 )alkyle, linéaire ou ramifié, de préférence ramifié, plus préférentiellement choisi parmi les groupes (A) et (B) tels que définis précédemment encore plus préférentiellement (B) tel que t- Bu-CH 2 -C(CH 3 ) 2 - En particulier, il s’agit des filtres choisis parmi le silatrizole comme par exemple le Mexoryl XL, le : Drometrizole Trisiloxane comme par exemple celui commercialisé sous le nom « Silatrizole » par RHODIA CHIMIE, le Methylène bis-Benzotriazolyl Tetramethylbutylphénol, comme par exemple celui commercialisé, sous forme solide, sous le nom commercial « MIXXIM BB/100 » par FAIRMOUNT CHEMICAL ou, sous forme micronisée, en dispersion aqueuse sous le nom commercial « TINOSORB M » par CIBA SPECIALTY CHEMICALS, le -(2H-benzotriazol-2-yl)-4,6-bis(1-methyl-1-phenylethyl)phenol HMPB2 ou EVERSORB 89. ix ) les dérivés de triazine choisis parmi ceux de formules (XV) ou (XV’) ainsi que leurs isomères optiques, tautomères et leurs solvates : dans lesquelles : • X a , X b , et X c , identiques ou différents, de préférence identiques, représentent une liaison, un atome d’oxygène, -N(R a )- avec R a représentant un atome d’hydrogène ou un groupe (C 1 -C 4 )alkyle ; de préférence X a , X b , et X c , sont identiques et représentent une liaison ou –N(H)-, plus préférentiellement –N(H)- ; • R 35 , R 37 , et R 39 , identiques ou différents, représentent un atome d’hydrogène, ou un groupe hydroxy, (C 1 -C 6 )alkyle linéaire ou ramifié, (C 1 -C 6 )alkoxy linéaire ou ramifié, ou un groupe (di)(C 1 -C 6 )(alkyl)amino, de préférence un atome d’hydrogène ou un groupe hydroxy ; en particulier R 35 , R 37 , et R 39 sont positionnées en ortho des phényles liés au groupe triazine ; • G représente un groupe choisi parmi les groupes de formules (A) à (H) telles que définies précédemment, de préférence un groupe de formule (A) telle que définie précédemment ; • R 36 , R 38 , et R 40 , identiques ou différents, représentent un atome d’hydrogène, ou un groupe choisi parmi : a) (C 1 -C 6 )alkyle linéaire ou ramifié, b) (C 1 -C 6 )alkylcarbonyle, c) (C 1 -C 6 )alkoxy linéaire ou ramifié tel que méthoxy, d) (C 1 -C 6 )alkoxycarbonyle, e) (di)(C 1 -C 6 )(alkyl)amino, f) (di)(C 1 -C 4 )(alkyl)aminocarbonyle en particulier tel que t -butylaminocarbonyle, g) (C 1 -C 4 )(alkyl)carbonylamino, h) –C(R 41 )=C[C(O)-O-R 42 ] 2 , h) –(X’) t -(A), i) –(X’) t -(B), j) –(X’) t -(C), k) –(X’) t -(D), k) –(X’) t -(E), l) –(X’) t -(F) ou –(X’) t -(F’), l) –(X’) t -(G), m) –(X’) t -(H), n) 2-(benzo)oxazolyle éventuellement substitué par un ou plusieurs groupes (C 1 -C 6 )alkyle, linéaire ou ramifié, de préférence ramifié, o) 2-(benzo)imidazolyle éventuellement substitué par un ou plusieurs groupes (C 1 -C 6 )alkyle, linéaire ou ramifié, de préférence ramifié, p) 2-(benzo)triazolyle éventuellement substitué par un ou plusieurs groupes (C 1 -C 6 )alkyle, linéaire ou ramifié, de préférence ramifié ; avec - (A) à (H) étant un groupe de formules (A) à (H) telles que définies précédemment ; - R 41 représentant un atome d’hydrogène ou un groupe (C 1 -C 4 )alkyle, - R 42 représente un groupe (C 1 -C 6 )alkyle, linéaire ou ramifié, de préférence ramifié tel que t-butyle, - t valant 0 ou 1, de préférence 1, - X’ représentant un groupe ALK tel que défini précédemment, ou Y ; avec Y représentant un atome d’oxygène, -N(H)-, -C(O)-, -C(O)-O-, -O-C(O)-, -C(O)-N(H)-, –N(H)-C(O)-, -O-C(O)-N(H)- ou –N(H)-C(O)-O-, ou –N(H)-C(O)-N(H)- de préférence Y représente un ester ; plus particulièrement les groupes R 36 représentent un groupe (C 1 -C 6 )alkoxy, linéaire ou ramifié, tel que méthoxy, ou –C(O)-O-(A), R 38 , et R 40 , identiques ou différents, de préférence identiques, représentent –O-(A) ou –C(O)-O-(A) avec (A) étant un groupe de formule (A) telle que définie précédemment ; en particulier R 3 6 , R 3 8 , et R 40 sont positionnées en para des phényles liés au groupe triazine ; Etant entendu qu’au moins deux groupes R 35 à R 40 sont différents d’un atome d’hydrogène ; En particulier, il s’agit de la : Bis-Ethylhexyloxyphenol Methoxyphenyl Triazine comme par exemple celle commercialisée sous le nom commercial « TINOSORB S » par CIBA GEIGY, l’Ethylhexyl triazone comme par exemple celle commercialisée sous le nom commercial « UVINUL T150 » par BASF, la Diethylhexyl Butamido Triazone comme par exemple celle commercialisée sous le nom commercial « UVASORB HEB » par SIGMA 3V, la 2,4,6-tris-(4’-amino benzalmalonate de diisobutyle)-s- triazine ; le 2,4-bis-[5-1(diméthylpropyl)benzoxazol-2-yl-(4-phenyl)-imino]-6-(2-ethylhexyl)-imino-1,3,5-triazine comme par exemple celui commercialisé sous le nom d’Uvasorb K2A par Sigma 3V, le tris(2-propylhexyl)-4,4’,4’’-(1,3,5-triazine-2,4,6-triyltriimino)-tribenzoate, le tris(2-ethylhexyl)-4,4’,4’’-(1,3,5-triazine-2,4,6-triyltriimino)-tribenzoate, le tris(2-ethyl-2-propylhexyl)-4,4’,4’’-(1,3,5-triazine-2,4,6-triyltriimino)-tribenzoate, et le tris(2-ethyloctyl)-4,4’,4’’-(1,3,5-triazine-2,4,6-triyltriimino)-tribenzoate et leurs mélanges x ) les dérivés anthraniliques de formule (XVI) ainsi que leurs isomères optiques, géométriques et leurs solvates ; dans laquelle : • Y est tel que défini précédemment en particulier -C(O)-O-, -O-C(O)-, de préférence Y représente -C(O)-O- ; • R 43 à R 46 , identiques ou différents, de préférence identiques, représentent un atome d’hydrogène, ou un groupe (C 1 -C 6 )alkyle, (C 1 -C 6 )alkoxy, (di)(C 1 -C 6 )(alkyl)amino, de préférence un atome d’hydrogène ; • R 47 , représente un groupe de formules (A) à (H) telles que définies précédemment, de préférence de formules (F) ou (F’), plus préférentiellement (F’) tel que menthyle ; et en particulier l’anthranilate de menthyle ; x i ) les dérivés d ’ imidazolines et en particulier ceux de formule (XVII) ainsi que leurs isomères et leurs solvates : dans laquelle : • R 47 , R 48 , et R 49 , identiques ou différents représentent un atome d’hydrogène, ou un groupe (C 1 -C 6 )alkyle, linéaire ou ramifié, ou (C 1 -C 6 )alkoxy, linéaire ou ramifié, en particulier R 47 représente un atome d’hydrogène et R 48 , et R 49 représentent un groupe (C 1 -C 4 )alkoxy en particulier méthoxy ; • R 50 représente un atome d’hydrogène, ou un groupe (C 1 -C 6 )alkyle, linéaire ou ramifié, de préférence hydrogène ; • R 51 représente un atome d’hydrogène, ou un groupe (C 1 -C 6 )alkyle, linéaire ou ramifié, de préférence hydrogène -ALK’–(Y) t -(A), i) -ALK’–(Y) t -(B), -ALK’–(Y) t -(C), j) –ALK’–(Y) t -(D), k) –ALK’–(Y) t -(E), l) –ALK’–(Y) t -(F) ou –ALK’–(Y) t -(F’), m) –ALK’–(Y) t -(G), et n) –ALK’–(Y) t -(H) avec t valant 0 ou 1, de préférence 1, (A) à (H) représentant un groupe de formules (A) à (H) telles que définies précédemment avec Y tel que défini précédemment, de préférence Y représente un ester ; et plus particulièrement –C(O)-O-(A) ; et en particulier l’Ethylhexyl Dimethoxybenzylidene Dioxoimidazoline Propionate, xii) les dérivés du benzalmalonate ; Avantageusement, les nanoparticules contiennent au moins deux et de préférence au moins trois voire plus préférentiellement au moins quatre filtres organiques hydrophobes et notamment liposolubles (ou lipophiles) choisis parmi i) les dérivés du dibenzoylméthane de formule (XI) ; ii) les dérivés ou esters salicyliques de formule (XII) ; iii) les dérivés ou esters de 3,3-diphénylacrylate de formule (VII) ; iv) les dérivés ou esters de la benzophénone de formule (I’) ou (I) ; v) les dérivés du phenylbenzotriazole de formule (XIV) ; et vi) les dérivés de triazine de formule (XV). Selon un mode de réalisation de l’invention, les filtres comprenant au moins un groupe stériquement encombré notamment au moins un groupe stériquement encombré choisi parmi les groupes définis dans les formules (A) à (H) détaillées ci-dessus, sont choisis parmi : les dérivés ou esters salicyliques - les dérivés ou esters de 3,3-diphénylacrylate en particulier de formule (VII) ; - les dérivés du phenyl benzotriazole en particulier choisis parmi ceux de formule (XIV) ; et - les dérivés de triazine et en particulier choisis parmi ceux de formules (XV). Plus précisément, le ou les filtres UV-B et/ou UV-A organique hydrophobe dont au moins un filtre est porteur d’au moins un groupe stériquement encombré comprenant au moins un groupe stériquement encombré choisi parmi les groupes de formules (A) à (H) sont choisis parmi : 1) les dérivés de 2-(2H-benzotriazole-2-yl)-phénol qui portent au moins un groupe choisi parmi les groupes définis en formules (A) à (H) précédentes ; notamment choisis parmi ceux de formule (II) ainsi que leurs isomères optiques, et leurs solvates : dans laquelle • R4 représente une chaîne carbonée linéaire ou ramifiée en C 1 -C 12 , saturée ou insaturée, de préférence saturée formant éventuellement un ou plusieurs cycles, saturés ou insaturés, de préférence R4 représente un groupe (C 1 -C 6 )alkyle linéaire ou ramifié, en particulier en (C 1 -C 4 )alkyle tel que méthyle ; plus préférentiellement le radical R4 se trouve positionné sur le phényle en para du groupe hydroxy ; • R5 représente une chaîne carbonée, linéaire ou ramifiée en C 1 -C 6 , saturée ou insaturée, de préférence saturée, R5 représente plus particulièrement un groupe (C 1 -C 6 )alkyle linéaire ou ramifié, en particulier en (C 1 -C 4 )alkyle et de préférence le méthyle ; • R6 représente un groupe choisi parmi les groupes de formules (A) à (H), de préférence R6 représente RR’R’’Si- avec R, R’’, R’’’, identiques ou différents représentent un groupe (C 1 -C 6 )alkyle, (C 1 -C 6 )alkoxy, ou tri(C 1 -C 4 )alkylsiloxy, de préférence R6 représente un groupe choisi parmi les groupes de formule (C) ou (D), plus préférentiellement R6 est de formule III : Avec R6 représentant un alkyle en C 1 -C 6 linéaire ou ramifié en particulier tel que méthyle ; De préférence, R4, R5 et R6 représentent un radical méthyle, éthyle, propyle, isopropyle, et plus particulièrement un méthyle ; Il peut de préférence s’agir du silatrizole notamment commercialisé sous le nom Mexoryl XL. 2) les dérivés de triazine qui portent au moins un groupe choisi parmi les groupes de formules (A) à (H) telles que définies précédemment, notamment choisi parmi les dérivés de 2,4-bis(hydroxyphen-2-yl)-1,3,5-triazine de préférence ceux de formule (IV) ainsi que leurs isomères optiques, et leurs solvates : dans laquelle : • R7 et R8, identiques ou différents, de préférence identiques, représentent un groupe choisi parmi les groupes de formules (A) à (H) telles que définies précédemment ou un alkyle en C 4 -C 20 , ramifié, en particulier en C 6 -C 12 , plus préférentiellement en C 8 -C 10, ramifié formant éventuellement un cycle ou plusieurs cycle, de préférence R7 et R8 représentent un groupe choisi parmi les groupes de formule (A) telle que définie précédemment ; et • R9 représente un alkoxy en C 1 -C 6 linéaire ou ramifié tel que méthoxy ; Les dérivés de triazine de formule (IV) sont de préférence choisis parmi le 2,2’-[6-(4-Methoxyphenyl)-1,3,5-triazine-2,4-diyl]bis{5-[(2-ethylhexyl)oxy]phenol} également dénommé Bis-ethylhexyloxyphenol methoxyphenyl triazine Bemotrizinol ou Tinosorb S), l’Anisotriazine et leurs mélanges. Convient tout particulièrement le filtre commercialisé sous le nom Tinosorb S. 3) L es dérivés de triazine qui portent au moins un groupe choisi parmi les groupes de formules (A) à (H) telles que définies précédemment, notamment choisis parmi les 2,4,6-tri(anilino)-1,3,5-triazine notamment ceux de formule (V) ainsi que leurs isomères optiques, et leurs solvates : dans laquelle : • X 1 , X 2 , et X 3 , identiques ou différents, de préférence identiques, représentent un atome d’oxygène ou un groupe NR’12 ; de préférence X 1 , X 2 , et X 3 représentent un atome d’oxygène ; • R10, R11 et R12, identiques ou différents, de préférence identiques, représentent un groupe choisi parmi les groupes de formules (A) à (H) telles que définies précédemment, ou alkyle en C 4 -C 20 , ramifié, en particulier en C 6 -C 12 , plus préférentiellement en C 8 -C 10 ramifié ; et • R’12 représente un atome d’hydrogène, un radical alkyle en C 7 -C 20 linéaire ou ramifié, ou un groupe choisi parmi les groupes de formules (A) à (H) telles que définies précédemment, ou alkyle en C 4 -C 20 , ramifié, en particulier en C 6 -C 12 , plus préférentiellement en C 8 -C 10 ramifié, en particulier R’12, représente un atome d’hydrogène ou un groupe de formule (A) ; avec préférentiellement R10, R11 et R12, représentant un groupe de formule (A) particulièrement les dérivés de triazine de formule (V) sont choisis parmi le tris(2-propylhexyl)-4,4’,4’’-(1,3,5-triazine-2,4,6-triyltriimino)-tribenzoate, le tris(2-ethylhexyl)-4,4’,4’’-(1,3,5-triazine-2,4,6-triyltriimino)-tribenzoate (également dénommé Ethylhexyl triazone,, octyl triazone ou commercialisé sous le nom Uvinul T150), le tris(2-ethyl-2-propylhexyl)-4,4’,4’’-(1,3,5-triazine-2,4,6-triyltriimino)-tribenzoate, et le tris(2-ethyloctyl)-4,4’,4’’-(1,3,5-triazine-2,4,6-triyltriimino)-tribenzoate et leurs mélanges. ; et de préférence les dérivés de triazine sont choisis parmi le tris(2-ethylhexyl)-4,4’,4’’-(1,3,5-triazine-2,4,6-triyltriimino)-tribenzoate, ( (Uvinul T150) et/ou le 4-[[4,6-bis[[4-(2-ethylhexoxy-oxomethyl)phenyl]amino]-1,3,5-triazin-2-yl]amino]benzoate de 2-ethylhexyle. De préférence il s’agit du 2,4,6-tri(anilino)-1,3,5-triazine notamment commercialisé sous le nom ethylhexyl triazone ou Uvinul T150. 4) L es dérivés d ’ acide salicylique qui portent au moins un groupe de formule (A) à (H), notamment choisis parmi ceux de formule (VI) ainsi que leurs isomères optiques, et leurs solvates : dans laquelle : • R13 représente un groupe choisi parmi les groupes de formules (A) à (H) ou alkyle en C 4 -C 20 , ramifié, en particulier en C 6 -C 12 , plus préférentiellement en C 8 -C 10 ramifié, plus particulièrement R13 représente un radical alkyle en C 6 à C 16 substitué par au moins un radical méthyle, éthyle, propyle, isopropyle et/ou ter-butyle • R14 représente un atome d’hydrogène, un radical alkyle en C 1 -C 20 linéaire, ramifié, le cas échéant cyclique, en particulier représente un groupe choisi parmi les groupes de formules (A) à (H), de préférence est un atome d’hydrogène. De préférence le dérivé d’acide salicylique est le salicylate de 2-ethylhexyle notamment correspondant au produit commercial Neo Heliopan OS. 5) L es dérivés de 3,3-diphényl-2-cyanoacrylate qui portent au moins un groupe choisi parmi les groupes de formules (A) à (H), notamment choisi parmi ceux de formule (VII) ainsi que leurs isomères optiques ou géométriques, et leurs solvates : dans laquelle : • R15 représente un groupe choisi parmi les groupes de formules (A) à (H), en particulier un groupe alkyle en C 6 à C 16 linéaire ou ramifié, substitué par au moins un radical méthyle, éthyle, propyle, isopropyle ou ter-butyle ; et • R16 et R17, identiques ou différents, représentent un atome d’hydrogène ; un groupe alkyle en C 1 -C 12 linéaire ou ramifié ; ou un radical alkoxy en C 1 -C 16 linéaire ou ramifié ; préférentiellement R16 et R17 représentent un atome d’hydrogène ; De préférence, R15 représente un radical alkyle en C 6 à C 8 substitué par au moins un radical éthyle, propyle ou isopropyle, plus particulièrement, R15 représente un radical alkyle en C6 substitué par au moins un radical éthyle, propyle, ou isopropyle, encore plus préférentiellement R15 représente un groupe de formule (A). Et 6) L es dérivés de dibenzoylmethane qui portent au moins un groupe choisi parmi les groupes de formules (A) à (H), notamment choisis parmi ceux de formule (VIII) ainsi que leurs sels d’acide ou de bases, organiques ou minérales, et leurs solvates : dans laquelle : R18 et R19, identiques ou différents, de préférence différents représentent un groupe choisi parmi (A) à (H), en particulier alkyle en C 1 à C 16 linéaire ou ramifié ; ou un groupe alkoxy en C 1 à C 16 linéaire ou ramifié en particulier un groupe (C 1 -C 8 )alkoxy ; ou alors R18 représente un atome d’hydrogène ; de préférence, R18 représente un groupe alkoxy en C 1 -C 6 , de préférence en C 1 -C 4 , tel que méthoxy, et R19 représente un groupe choisi parmi (A) à (H), et en particulier alkyle en C 1 -C 8 linéaire ou ramifié, de préférence de C 4 -C 8 ramifié, plus particulièrement R19 représente un groupe choisi parmi les groupes de formule (B). Selon un mode de réalisation avantageux, les nanoparticules contiennent au moins un filtre UV organique liposoluble comprenant au moins un groupe stériquement encombré choisi parmi : Ethylhexyl Methoxycinnamate, Butyl Methoxydibenzoylmethane ou t-butyl Methoxydibenzoylmethane, Homosalate, Ethylhexyl Salicylate, Octocrylene, 4-Methylbenzylidene camphre, Ethylhexyl triazone, Bis-Ethylhexyloxyphenol Methoxyphenyl Triazine, Diethylhexyl Butamido Triazone, Drometrizole Trisiloxane, , 1,1-dicarboxy (2,2’-diméthyl-propyl)-4,4-diphénylbutadiène et 2,4-bis-[5-1(diméthylpropyl)benzoxazol-2-yl-(4-phenyl)-imino]-6-(2-ethylhexyl)-imino-1,3,5-triazine. Encore plus préférentiellement les nanoparticules de l’invention contiennent au moins un filtre UVA et/ou B organique hydrophobe stériquement encombré choisi parmi : - les dérivés ou esters de 3,3-diphénylacrylate en particulier de formule (VII) tel que l’octoctylène et ; - les dérivés de triazine et en particulier choisis parmi ceux de formules (XV) tel que par exemple le Tinosorb S et l’Uvinul T 150, et plus préférentiellement l’Uvinul T150. Ces filtre dérivés de triazine peuvent être tout particulièrement choisis parmi le tris(2-propylhexyl)-4,4’,4’’-(1,3,5-triazine-2,4,6-triyltriimino)-tribenzoate, le tris(2-ethylhexyl)-4,4’,4’’-(1,3,5-triazine-2,4,6-triyltriimino)-tribenzoate le tris(2-ethyl-2-propylhexyl)-4,4’,4’’-(1,3,5-triazine-2,4,6-triyltriimino)-tribenzoate, le tris(2-ethyloctyl)-4,4’,4’’-(1,3,5-triazine-2,4,6-triyltriimino)-tribenzoate et leurs mélanges. Selon un mode de réalisation préféré, les nanoparticules contiennent : • au moins un filtre UV hydrophobe porteur d’un groupe stériquement encombré choisi parmi les groupes définis en formules A) à (H) telles que définies précédemment, et • au moins un filtre UV hydrophobe dénué de groupe stériquement encombré choisi parmi (A) à (H) telles que définies précédemment. Filtres UV-B et/ou UV-A organiques hydrophobes dénués d ’ un groupe stériquement encombré De préférence, les filtres UVA et/ou UVB organiques hydrophobes non porteurs d’un groupe stériquement encombré, sont choisis parmi : a) les dérivés de benzophénone dénués de groupe stériquement encombré notamment tel que défini dans les formules (A) à (H) détaillées précédemment, et notamment de formule (I) ainsi que leurs solvates : dans laquelle : • R1 et R2, identiques ou différentes, représentent un atome d’hydrogène, un groupe alkyle en C 1 -C 8 , linéaire ou ramifié, de préférence en C 1 -C 6 , ou alors R1 et R2 forment ensemble avec l’atome d’azote qui les portent un hétérocycle à 5 ou 6 chaînons, saturé ou insaturé, de préférence saturé tel que pyrrolidino, pipérazino, pipéridino, ou morpholino ; • R3 représente une chaîne carbonée linéaire ou ramifiée en C 1 -C 12 , formant éventuellement un ou plusieurs cycles ; en particulier un groupe (C 4 -C 10 )alkyle, de préférence un groupe (C 6 -C 10 )alkyle, linéaire ou ramifié, de préférence linéaire tel que n-butyle ; et • NR1R2 peut être en position 3 ou 5 du cycle phénolique (en position méta par rapport à l’hydroxy). De préférence, les radicaux R1 et R2 sont choisis parmi un atome d’hydrogène, un groupe alkyle en C 1 -C 4 , linéaire ou ramifié, tel que méthyle, éthyle, propyle, isopropyle, ter-butyle, pentyle éventuellement substitué en position 2 ou 3 par un groupe méthyle ou éthyle. De préférence, R1 et R2 sont choisis parmi un groupe éthyle, propyle et butyle. Lorsque R1 et R2 forment ensemble avec l’atome d’azote qui les porte un hétérocycle, en particulier un groupe morpholino, pyrrolidino ou pipéridino éventuellement substitués par un ou plusieurs groupe (C 1 -C 4 )alkyle tel que méthyle. De préférence, R1 et R2 forment ensemble avec l’atome d’azote qui les porte un groupe morpholino, pyrrolidino ou une pipéridino. Les dérivés de benzophénone dénués de groupe stériquement encombré notamment tel que défini dans les formules (A) à (H) détaillées précédemment sont avantageusement choisis parmi les 2-(4-diethylamino-2-hydroxybenzoyl)-benzoate de n-hexyle. b) les dérivés ou esters de l ’ acide para-aminobenzoïque , (PABA) dénués de groupe stériquement encombré notamment tel que défini dans les formules (A) à (H) détaillées précédemment et notamment choisis parmi les (C 1 -C 6 )alkyle)PABA de formule (IX’) : dans laquelle : • R20 et R21, identiques ou différents, de préférence identiques, représentent un atome d’hydrogène, ou un groupe (C1-C 6 )alkyle, en particulier (C 1 -C 4 )alkyle tel que méthyle, éthyle, propyle, n-butyle et isobutyle ; • R22 représente un groupe (C 1 -C 20 )alkyle, en particulier (C 1 -C 10 )alkyle, plus particulièrement (C 1 -C 6 )alkyle tel que méthyle, éthyle, propyle et butyle. Les dérivés ou esters de l’acide para-aminobenzoïque, (PABA) dénué de groupe à encombrement stérique peuvent avantageusement être l’Ethyl PABA et/ou l’Ethyl Dihydroxypropyl PABA ; c) L es dérivés ou esters cinnamiques dénués de groupe stériquement encombré notamment tel que défini dans les formules (A) à (H) détaillées précédemment et en particulier ceux de formule (X’) : dans laquelle : • R20 représente un atome d’hydrogène, ou un groupe (C1-C 6 )alkyle, en particulier (C 1 -C 4 )alkyle tel que méthyle, • R22 représente un groupe (C 1 -C 20 )alkyle, en particulier (C 1 -C 10 )alkyle, plus particulièrement (C 1 -C 6 )alkyle tel que méthyle, éthyle, i-propyle, butyle et i-amyle. Les dérivés ou esters cinnamiques dénués de groupe stériquement encombré peuvent avantageusement être choisis parmi l’Isopropyl Methoxy cinnamate, l’Isoamyl Methoxy cinnamate, le Cinoxate, DEA Methoxycinnamate, et le Diisopropyl Methylcinnamate et leurs mélanges. Il peut notamment s’agir de l’Isoamyl Methoxy cinnamate comme par exemple celui commercialisé sous le nom commercial « NEO HELIOPAN E 1000 » par HAARMANN et REIMER, d) L es dérivés du dibenzoylméthane dénués de groupe stériquement encombré notamment tel que défini dans les formules (A) à (H) détaillées précédemment et en particulier de formule (XI), plus précisément de formule (VIII’) : dans laquelle : • R18’ représente un atome d’hydrogène, ou un groupe alkyle en C 1 à C 6 linéaire ou ramifié, de préférence un atome d’hydrogène ; et • R19’ représente un groupe alkyle en C 1 à C 6 linéaire ou ramifié, alkoxy en C 1 à C 4 linéaire ou ramifié en particulier un groupe (C 1 -C 8 )alkyle tel que méthyle, éthyle, propyle et i-propyle. A titre de dérivés dibenzoylméthane dénués de groupe stériquement encombré convenant tout particulièrement à l’invention peut être notamment cité l’Isopropyl Dibenzoylmethane comme par exemple celui commercialisé sous le nom commercial « EUSOLEX 8020 » par MERCK, e) L es dérivés de 3,3-diphénylacrylate dénués de groupe stériquement encombré notamment tel que défini dans les formules (A) à (H) détaillées précédemment, en particulier de formule (VII’) : dans laquelle : • R’15 représente un groupe alkyle en C 1 à C 6 linéaire ou ramifié, de préférence linéaire tel que méthyle, éthyle, propyle, n-butyle plus préférentiellement éthyle ; et • R’16 et R’17, identiques ou différents, représentent un atome d’hydrogène ; un groupe alkyle en C 1 -C 10 linéaire ou ramifié ; ou un radical alkoxy en C 1 -C 10 linéaire ou ramifié, de préférence représente un atome d’hydrogène. Convient tout particulièrement à l’invention, l’Etocrylene, comme par exemple celui commercialisé sous le nom commercial « UVINUL N35 » par BASF. A titre illustratif et non limitatif de filtres UV hydrophobes dénués de groupe à encombrement stérique peuvent être tout particulièrement cités les dérivés Benzophenone-3, et 2-(4-diethylamino-2-hydroxybenzoyl)-benzoate de n-hexyle. Combinaisons de filtres UVA et/ou UVB organiques hydrophobes Selon un mode de réalisation avantageux de l’invention les nanoparticules contiennent au moins un filtre UVA et/ou B organique stériquement encombré choisi parmi : - les dérivés ou esters de 3,3-diphénylacrylate en particulier de formule (VII) tel que par exemple l’octoctylène et ; - les dérivés de triazine et en particulier choisis parmi ceux de formules (XV), (XV’), (IV) et (V) notamment choisis parmi le 2,2’-[6-(4-Methoxyphenyl)-1,3,5-triazine-2,4-diyl]bis{5-[(2-ethylhexyl)oxy]phenol} (Tinosorb S) et le tris(2-ethylhexyl) 4,4’,4’’-(1,3,5-triazine-2,4,6-triyltriimino)tribenzoate-(i.e. l’Uvinul T 150), plus préférentiellement l’Uvinul T150. Plus préférentiellement, les nanoparticules de l’invention contiennent : au moins deux filtres UVA et/ou B organique hydrophobes stériquement encombrés, en particulier de deux à cinq, de préférence trois filtres UVA et/ou UVB organiques comprenant au moins un groupe stériquement encombré de formules (A) à (H), et notamment ceux choisis parmi les dérivés de triazine, de formules (XV), (XV’), (IV) ,(V) et (XV) tel que par exemple le Tinosorb S et l’Uvinul T 150, et plus préférentiellement l’Uvinul T150. De manière avantageuse au moins deux filtres UVA et/ou UVB dérivés de triazine, choisis parmi ceux de formules (IV) et (V) dont un est de formule (IV) tel que le Tinosorb S et un autre est de formule (V) tel que l’Uvinul 150 Avantageusement, des nanoparticules selon l’invention peuvent contenir au moins : • un ou plusieurs filtres UVA et/ou UVB organiques hydrophobes porteur d’au moins un groupe stériquement encombré tel que défini ci-dessus en formules (A) à (H), et • un ou plusieurs filtres UVA et/ou UVB organiques hydrophobes dénués de groupe stériquement encombré tel que défini ci-dessus en formules (A) à (H) et de préférence un seul filtre UV hydrophobe dénué de groupe stériquement encombré tel que défini dans les formules (I), (I’), (VII’), (VIII’), (IX’) et (X’) ci-dessus. Selon un mode de réalisation avantageux, les nanoparticules selon l’invention contiennent au moins un filtre de formule (I) ou (I’) telles que définies ci-dessus avec de préférence un taux massique en filtre(s) de formule (I) ou (I’) variant de 3 à 30% en poids par rapport au poids total de la nanoparticule. Le filtre de formule (I) ou (I’) contenu dans le cœur peut être mélangé avec au moins un filtre des formules (I) à (VIII). Ainsi selon une variante de réalisation, des nanoparticules selon l’invention peuvent contenir au moins un filtre UVA et/ou UVB organiques hydrophobes choisi parmi les dérivés de benzophénone dénués de groupe à encombrement stérique tel que défini en formules (A) à (H) détaillées précédemment, en particulier choisi parmi les filtres de la formule (I) ou (I’) précédente et de préférence choisi parmi les (2-hydroxy-4-octoxyphenyl)-phenylmethanone, 2-(4-diethylamino-2-hydroxybenzoyl)-benzoate de n-hexyle, 2-Hydroxy-4-methoxybenzophenone, ou oxybenzone et leurs mélanges. Selon une autre variante de réalisation, des nanoparticules selon l’invention peuvent contenir au moins un filtre UVA et/ou UVB organiques hydrophobes choisi parmi - les dérivés ou esters de 3,3-diphénylacrylate en particulier de formule (VII) tel que l’octoctylène et ; - les dérivés de triazine et en particulier choisis parmi ceux de formules (XV), (XV’), (IV) et (V) notamment choisis parmi le 2,2’-[6-(4-Methoxyphenyl)-1,3,5-triazine-2,4-diyl]bis{5-[(2-ethylhexyl)oxy]phenol} et le tris(2-ethylhexyl) 4,4’,4’’-(1,3,5-triazine-2,4,6-triyltriimino) tribenzoate et leurs mélanges A titre représentatif et non limitatif de combinaisons de filtres UVA et/ou UVB organiques hydrophobes pouvant être contenues dans les nanoparticules selon l’invention peuvent notamment être proposées les 3 combinaisons suivantes : Combinaison A Un ou plusieurs, de préférence un seul, filtres UVA et/ou UVB organiques hydrophobes dérivés de benzophénone vi) non porteur d’un groupe stériquement encombré, notamment choisis parmi ceux de formule (I) ou (I’) ainsi que leurs solvates ; et - deux ou plus, en particulier deux ou trois, de préférence trois, filtres UVA et/ou UVB organiques hydrophobes différents comprenant au moins un groupe stériquement encombré de formules (A) à (H) notamment choisis parmi : • les dérivés du dibenzoylméthane en particulier 1 seul, de formule (XI) ou (VIII), et • Au moins deux dérivés de triazine et en particulier deux, choisis parmi ceux de formules (XV), (XVI), (IV) et (V) telles que définies précédemment, de préférence choisis parmi ceux de formules (XV), (IV) et (V), en particulier un dérivé de formule (IV) avec un dérivé de formule (V) ; Combinaison B Un ou plusieurs, de préférence un seul, filtres UVA et/ou UVB organiques hydrophobes dérivés de benzophénone non porteur d’un groupe stériquement encombré, notamment choisis parmi ceux de formule (I) ou (I’) ainsi que leurs solvates ; et - deux ou plus, en particulier deux ou trois, de préférence deux, filtres UVA et/ou UVB organiques hydrophobes différents comprenant au moins un groupe stériquement encombré de formules (A) à (H) choisis parmi : • les dérivés ou esters de 3,3-diphénylacrylate en particulier 1 seul, de formule (VII) et • les dérivés ou esters salicyliques en particulier 1 seul, de formule (XII) ou (VI) ; Combinaison C - Un ou plusieurs, de préférence un seul, filtres UVA et/ou UVB organiques hydrophobes dérivés de benzophénone non porteur d’un groupe stériquement encombré, notamment choisis parmi ceux de formule (I) ou (I’) ainsi que leurs solvates et - au moins un, de préférence un dérivé de triazine, choisi parmi ceux de formules (XV), (XV), (IV) et (V), de manière avantageuse au moins deux filtres UVA et/ou UVB dérivés de triazine, choisis parmi ceux de formules (IV) et (V) dont un est de formule (IV) tel que le Tinosorb S et un autre est de formule (V) tel que l’Uvinul 150. A titre d’autres exemples de nanoparticules selon l’invention, peuvent être tout particulièrement citées les nanoparticules contenant deux ou plus, en particulier deux ou trois, de préférence trois filtres UVA et/ou UVB organiques hydrophobes différents comprenant au moins un groupe stériquement encombré tel que défini en formules (A) à (H) et en particulier au moins une des trois combinaisons de filtres suivantes - un ou plusieurs dérivés du dibenzoylméthane en particulier un seul, de formule (XI) ou (VIII), avec un ou plusieurs dérivés de triazine et en particulier deux choisis parmi ceux de formules (XV), (IV) et (V) ; - au moins deux dérivés de triazine et en particulier deux, choisis parmi ceux de formules (XV), (IV) et (V) telles que définies précédemment, de préférence un dérivé de formule (IV) avec un dérivé de formule (V) ; et - un ou plusieurs dérivés ou esters de 3,3-diphénylacrylate, en particulier un seul, de formule (VII) avec un ou plusieurs dérivés de triazine et en particulier un seul, choisi parmi ceux de formules (XV), (IV) et (V). Comme précisé ci-dessus le cœur des nanoparticules selon l’invention est représenté pour l’essentiel par une combinaison de filtres organiques UV tels que définis ci-dessus. Toutefois, selon une variante de réalisation avantageuse, ce cœur contient en outre au moins un composé annexe choisi parmi les organogélateurs, les corps gras mono ou polyinsaturés et leurs mélanges. Les inventeurs ont en effet constaté que la présence de tels composés, conjointement à la combinaison de filtres UV organiques considérée selon l’invention, permet de renforcer significativement l’efficacité des nanoparticules correspondantes en termes d’absorption. L’organogélateur est un dérivé de sorbitane en particulier caractérisé par un HLB inférieur à 9, de préférence entre 2 et 8, et plus particulièrement entre 3 et 5. Selon un mode de réalisation particulier de l’invention les organogélateurs de l’invention sont choisis parmi les composés de formule (O) suivant, ainsi que ses isomères optiques, isomères géométriques et ses solvates tels que les hydrates : dans laquelle ; - R c , représente une chaine hydrocarbonée, saturée ou insaturée, linéaire ou ramifiée, de préférence linéaire, comprenant entre 8 et 30 atomes de carbone, en particulier en C 10 -C 20 , - R d représente un atome d’hydrogène ou un groupe tel que défini pour R c - R e représente un atome d’hydrogène ou un groupe tel que défini pour R c Ainsi, conviennent tout particulièrement à l’invention, les dérivés de sorbitane dont une à deux fonctions hydroxyles de la chaine 1,2-hydroxyethyle et/ou la fonction 3-hydroxyle du cycle tetrahydrofurane sont substituées par un acide gras en C10-20, en particulier caractérisé par un HLB inférieur à 9, de préférence entre 2 et 8, et plus particulièrement entre 3 et 5. Selon un mode particulier de l’invention le ou les organogélateurs de l’invention sont choisis parmi ceux de formule (O) tels que définis précédemment suivants A titre illustratif de ces composés peuvent être en particulier cités les produits commercialisés sous les dénominations commerciales figurant dans le tableau II Les nanoparticules selon l’invention peuvent avantageusement comprendre dans leur cœur de 10 à 25% en poids, de préférence de 15 à 25% en poids et en particulier de 15 à 20% d’organogélateur(s) par rapport à leur poids total. Les corps gras mono ou polyinsaturés qui sont avantageusement présents dans le cœur des nanoparticules sont plus particulièrement des acides gras en C10-C20 mono ou poly-insaturé, linéaire ou ramifié. De préférence, ces corps gras contiennent une à cinq doubles liaisons, de préférence une à trois, de préférence une à deux. Ce ou ces corps gras peuvent notamment être choisis parmi les acides myristoléique, palmitoléique, oléique, linoléique, alpha-linolénique, arachidonique, éicosapentaénoique, docosahexanoique et leurs mélanges, de préférence, parmi les acides palmitoléique, oléique, linoléique et alpha-linolénique. et plus particulièrement parmi les acides oléique et linoléique et leurs mélanges. Les nanoparticules selon l’invention peuvent avantageusement comprendre dans leur cœur de 5 à 20% en poids, de préférence de 10 à 15% en poids d’acide(s) gras mono- ou poly-insaturé(s) par rapport à leur poids total. Selon un mode de réalisation, le cœur des nanoparticules selon l’invention contient en outre au moins un composé de formule Ar-X-Ar’ dans laquelle X représente un atome d’oxygène ou un motif alkylène en C1 à C4 le cas échéant substitué par un motif Ar’’ avec les motifs Ar, Ar’ et Ar’’ représentant indépendamment l’un de l’autre, un radical aryle ou hétéroaryle de préférence choisi parmi les radicaux phényle, toluyle, naphtyle, pyridyle, benzyle, (s)le cas échéant substitués par au moins un radical alkyle en C1-C6 linéaire ou ramifié et/ou un radical alkoxy en C1-C4. A titre illustratif et non limitatif de ces composés peuvent notamment être cités le diphénylméthane, le triphénylméthane, le diphénylether, le 4,4’- diphénylméthane, le 4,4’- diphénylether, le diphényl-2-pyridylméthane, le 4-diphénylmethylpyridine, le 1,1-bis(3,4-diméthylphényl)ethane, le 4,4’-benzylidenedianisole, le di-ortho-toluylméthane, le di-meta-toluylméthane, le 1-benzyl-4-ethylbenzene, le 1-benzyl-3,4-diméthylbenzene, le 1,1-diphénylpropane. Avantageusement, le cœur des nanoparticules selon l’invention peut comprendre le triphénylméthane et/ou le diphénylether et de préférence au moins le triphénylméthane. Les nanoparticules selon l’invention peuvent avantageusement comprendre de 5 à 20% en poids, de préférence de 10 à 15% en composé de formule Ar-X-Ar’ par rapport à leur poids total. Comme précisé ci-dessus, le cœur des nanoparticules de l’invention est recouverts d’une enveloppe ou encore « coquille » ou « shell » en anglais. Enveloppe L’enveloppe enrobant le cœur est avantageusement continue. Elle peut notamment être caractérisée par son épaisseur d qui, exprimée à l’état sec, peut varier de 2 à 50 nm, de préférence de 2 à 25 nm et plus particulièrement de 2 à 15 nm. Cette mesure de taille est avantageusement réalisée par microscopie électronique transmission (TEM) à l’aide de l’appareillage déjà identifié précédemment. De préférence le cœur des nanoparticules de l’invention est recouvert d’une unique couche. L’enveloppe est donc monocouche. Avantageusement, la proportion pondérale de l’enveloppe ne dépasse pas 35 % en poids par rapport au poids total de la nanoparticule de préférence varie de 1 % à 30 %, en particulier de 10 % à 30 %, et plus particulièrement de 20 % à 30 % en poids par rapport au poids total de la nanoparticule. Selon une variante préférée cette enveloppe est polymérique. Ce polymère est de préférence hydrophile et plus préférentiellement hydrosoluble. Plus particulièrement, elle est formée d’une monocouche d’au moins un polymère organique hydrophile voire hydrosoluble ou d’un mélange de polymères hydrophiles voire hydrosolubles. Les polymères plus particulièrement considérés selon l’invention biodégradables ou encore non persistants pour l’environnement. En particulier, l’enveloppe des nanoparticules est non réticulée. Un polymère hydrophile convenant à l’invention possède avantageusement un poids moléculaire supérieur à 10 000 g/mole, notamment supérieur à 20 000 g/mole, et plus particulièrement variant de 25 000 à 600 000 g/mole. Avantageusement, la masse molaire des polymères est inférieure à 400.000 g/mole. Plus particulièrement, l’enveloppe des nanoparticules de l’invention comprend un polymère de taille comprise entre 10 et 300 KDa, particulièrement entre 30 et 200 KDa, plus particulièrement entre 50 et 150 KDa, encore plus particulièrement entre 60 et 90 KDa. Lesdits composé(s) organique(s) absorbeur(s) d’UV du cœur et polymère(s) hydrophile(s) de l’enveloppe des nanoparticules sont avantageusement mis en œuvre dans un rapport pondéral composé(s) organique(s)/polymère(s) hydrophile(s) variant de 0,2 à 0,4, en particulier de l’ordre de 0,3. Ce rapport peut encore être apprécié comme représentatif du taux de charge correspondant au poids de la matière formant le cœur d’une nanoparticule rapporté au poids total de ladite nanoparticule. Au sens de l’invention, les « polymères hydrosolubles » sont des polymères hydrophiles, solubles dans l’eau, et insolubles dans les solvants organiques, à température ambiante (25 °C) et à pression atmosphérique. Ces polymères sont choisis parmi les polymères naturels, synthétiques, éventuellement biodégradables et biocompatibles, de préférence organiques. Ces polymères peuvent être constitués d’une chaîne hydrocarbonée, linéaire ou ramifiée, substituée par un ou plusieurs radicaux hydroxyle, amino et/ou ammonium. Ces chaines ne sont pas interrompues par un ou plusieurs atomes d’azote ou d’oxygène. Ils peuvent être par ailleurs constitués d’une chaîne linéaire ou ramifiée de motifs monosaccharidiques à cinq ou six chaînons, ou hexosamines avec le cas échéant un ou plusieurs groupes hydroxyméthyle de ces motifs étant remplacés par un motif R1-CH 2 -, avec R1 représentant un radical carboxyle, amino, ammonium, ou sulfonate. L’enveloppe des nanoparticules considérées selon l’invention peut notamment comprendre au moins un polymère organique hydrophile voire hydrosoluble choisi parmi les polyvinylalcools, PVA, les polyvinylalcools partiellement hydrolysés contenant des fonctions hydroxyles et O-acétyles, les hémicelluloses, les polyglucosamines, les polygalactosamines, les polymannosamines, les glucanes, les galactanes, les xylanes, ou les fructanes. Préférentiellement, les polymères sont choisis parmi les polyvinylacools, les amyloses, les amidons, les mannanes, les dextranes, le glycogène, le lentinane, le chitosan et leurs mélanges. Selon une variante avantageuse, l’enveloppe est constituée de PVA de préférence hydrolysé et plus préférentiellement de PVA cristallin. De préférence, la masse molaire des PVA est inférieure à 130.000 g/mol, de préférence inférieure à 98.000 g/mol et plus particulièrement comprise entre 50.000 et 70.000 g/mol. Elle peut préférentiellement prendre la valeur de 67.000 g/mol. Le PVA peut être également caractérisé par son ratio r1 qui définit le rapport du nombre de fonctions hydroxy sur le nombre de fonctions O-acétyl des polymères polyvinylalcools obtenus par hydrolyse des polyvinylacools O-acétylés. il est compris entre 50 et 99 %, de préférence entre 60 et 90. Il peut préférentiellement prendre la valeur de 67, 88 ou 98%, de préférence 88%. Selon une autre variante avantageuse, l’enveloppe peut comprendre du PVA dilué avec du chitosan notamment à moins de 20% en poids. De préférence, la masse molaire du chitosan est inférieure à 200.000 g/mol, de préférence comprise entre 50.000 et 190.000 g/mol, et plus particulièrement comprise entre 3500 et 25.000 g/mol. Le ratio r2, défini par le rapport du nombre de fonctions hydroxy sur le nombre de fonctions N-acétyl des polymères chitosans obtenus par hydrolyse de chitine, est compris entre 60 et 100 %, de préférence entre 70 et 90. Procédé de préparation des nanoparticules Les nanoparticules considérées selon la présente invention peuvent être obtenues par un procédé comprenant au moins les étapes consistant à a)-disposer à une température supérieure ou égale à 80°C d’une phase liquide organique homogène formée à plus de 35 % en poids d’au moins deux filtres UV-A et/ou UV-B organiques hydrophobes dont au moins un filtre étant porteur d’au moins un groupe à encombrement stérique, et de préférence au moins un organogélateur, et b) disposer à une température supérieure ou égale à 15°C d’au moins une phase aqueuse comprenant au moins un polymère hydrophile et de préférence hydrosoluble, c) ajouter la phase organique à la phase aqueuse dans des conditions propices à la formation d’une émulsion de type phase organique dans phase aqueuse et d) réaliser une trempe thermique de l’émulsion pour former lesdites nanoparticules, et e) isoler notamment par filtration lesdites nanoparticules et f) lyophiliser lesdites nanoparticules. Les nanoparticules sont ainsi obtenues avec une enveloppe monocouche. De préférence a) est réalisé sans solvant organique. La phase organique est ainsi constituée pour l’essentiel d’une combinaison des filtres UV organiques telle que détaillée ci-dessus et d’un ou plusieurs des additifs associés notamment tels que détaillé précédemment, et est portée sous agitation à une température comprise entre 80°C et 150°C, de préférence entre 90°C et 130°C, jusqu’à obtention d’un liquide homogène. Le polymère ou mélange de polymères hydrophiles, notamment tels que définis ci-dessus et considérés pour former l’enveloppe sont solubilisés sous agitation comprise entre 100 et 800 rpm, de préférence entre 300 et 500 rpm, dans de l’eau de préférence déionisée, à une température comprise entre 15°C et 100°C, de préférence entre 60°C et 95°C, jusqu’à solubilisation totale. Le polymère hydrophile peut être formulé à une concentration variant de 2 à 30 % en poids voire de 3 à 15 % en poids par rapport au poids de la phase organique considérée. Avantageusement, le polymère ou mélange de polymères et le ou les agent(s) absorbeur(s) d’UV peuvent être mis en présence dans des quantités en polymère(s) et composé(s) organique(s) ajustées pour que les nanoparticules possèdent un rapport pondéral composé(s) organique(s)/polymère(s) hydrophile(s) variant de 1,5 à 4, de préférence de 2 à 2.4, et particulièrement de 2.33. La phase organique à une température comprise entre 80°C et 110°C, est ajoutée graduellement c’est-à-dire par ajouts successifs à la solution aqueuse de polymère POH et à une température de préférence de 90°C tout en maintenant la température de chauffe. L’émulsion est formée en ajoutant lentement, généralement au goutte à goutte, et sous agitation vigoureuse par exemple à une vitesse entre 400 et 500 rpm, la phase organique à la phase aqueuse. Cette agitation, généralement mécanique, est prolongée d’un délai suffisant pour obtenir l’émulsion attendue. Elle peut être notamment poursuivie entre 10 et 60 minutes après la fin d’introduction de la phase organique. Cette émulsion peut être également obtenue en mélangeant les composantes dans un réacteur continu single-jet, la vitesse de la pompe gaveuse imposant un régime turbulent qui assure ainsi la qualité du mélange. L’avantage de cette approche réside dans le fait que l’émulsion ainsi formée peut être consécutivement « trempée » dans de l’azote liquide en continue pour former les nanoparticules attendues. A l’issue de cette étape, une émulsion, formée de gouttelettes de phase organique dispersées dans une phase aqueuse, est obtenue. L’émulsion ainsi formée est ensuite figée par congélation rapide par introduction goutte à goutte dans un bain d’azote liquide. Plus précisément, il est procédé à une étape de trempe thermique de l’émulsion. Cette étape consiste à exposer l’émulsion à une température très basse pour figer les gouttelettes de l’émulsion à l’état de nanoparticules. Cette température peut varier de 5 °C à -250 °C, voire de -15 °C à -200 °C. La trempe thermique est de préférence réalisée en introduisant l’émulsion au goutte à goutte dans de l’azote liquide. Elle peut toutefois être également réalisée par pulvérisation de l’émulsion sur un gaz noble liquéfié tel que l’argon, du fréon, voire un mélange de solvant (alcool, cétone). L’enveloppe ainsi formée conserve son caractère chimique hydrophile et garde son intégrité particulaire lorsqu’elle est dispersée dans l’eau. Ces particules subissent avantageusement une lyophilisation. Cette lyophilisation peut être réalisée à bref délai de l’étape précédente. Elle vise à éliminer l’eau et les solvants organiques résiduels demeurant au niveau des nanoparticules. Pour ce faire, la dispersion ainsi obtenue est ensuite filtrée pour isoler les particules qui sont ensuite transvasées dans un vase cryogénique raccordé rapidement à un lyophilisateur pendant une durée de 24h à 72h, de préférence 48h de manière à former les nanoparticules attendues. Les exemples figurant ci-après proposent une illustration de ce mode de préparation. Applications Les nanoparticules considérées selon l’invention peuvent être mises en œuvre dans une grande diversité de matériaux devant être protégés des irradiations UV. Ainsi, dans le domaine des matériaux polymères, il peut notamment s’agir d’élastomères, d’adhésifs, de peintures ou autres types de revêtements. Plus précisément, les polymères ou autres substrats dans lesquels les nanoparticules considérées selon l’invention peuvent être incorporées sont par exemple : - les polymères de monooléfines et dioléfines, par exemple le polypropylène et le polyisobutylène, ainsi que les polymères de cyclooléfines, par exemple le cyclopentène et le norbornène, - les copolymères de monooléfines et de dioléfines, par exemple le copolymère d’éthylène et de propylène, les copolymères d’alkyl méthacrylate et d’éthylène, les copolymères de vinylacétate et d’éthylène, les copolymères d’acide acrylique et d’éthylène, leurs mélanges ainsi que leurs mélanges avec d’autres polymères tels que les polyamides, - les résines hydrocarbonées, - les polystyrènes, - les copolymères de styrène, - les polymères contenant des halogènes, - les polymères dérivés d’acides α,β-insaturés, et leurs dérivés tels que les polyacrylates et les polyméthacrylates, les polyacrylamides et les polyacrylonitriles, - les copolymères de monomères mentionnés ci-dessus, - les polymères dérivés d’alcools insaturés et d’amides de dérivés acyl ou acétal, tel que par exemple l’alcool polyvinylique, - les homopolymères et copolymères d’éthers cycliques tels que le polyalkylene glycol, - les polyacétals tels que le polyoxyméthylène, - les polyamides et copolyamides dérivés de diamines et d’acides dicarboxyliques, et/ou d’acides aminocarboxyliques ou des lactames correspondants, - les polyaramides, - les polyurées, les polyimides, les polyamides-imides, les polyéthers imides, les polyesters imides, les polyhydantoïnes, et les polybenzimidazoles, - les polyuréthanes, - les polyesters dérivés d’acides dicarboxyliques et de diols et/ou dérivés d’acides hydroxycarboxyliques ou des lactones correspondantes, - les polycarbonates et les carbonates de polyesters, et - les polymères naturels tels que la cellulose, le caoutchouc, la gélatine, la soie, le cuir et leurs dérivés homologues chimiquement modifiés, tels que les acétates de cellulose. La quantité de nanoparticules conformes à l’invention à utiliser dépend du matériau à protéger et de son utilisation. Avantageusement, les nanoparticules considérées selon l’invention peuvent être présentes dans ces matériaux en une quantité pouvant aller jusqu’à 30 % en poids par rapport au poids total du matériau. D’une manière générale, les nanoparticules considérées selon l’invention peuvent être mises en œuvre à raison de 0,01 à 25% en poids par rapport au poids total du matériau l’incorporant. L’invention concerne ainsi une composition, et plus particulièrement un matériau comprenant des nanoparticules conformes à l’invention. L’invention concerne également un procédé de stabilisation d’un matériau pouvant être organique ou inorganique à l’égard d’une dégradation UV, comprenant l’addition à ce matériau ou à un précurseur de ce matériau d’au moins une nanoparticule conforme à l’invention, à titre d’agent absorbeur d’ultraviolets. Comme il ressort de ce qui suit, les nanoparticules considérées selon l’invention peuvent être mises en œuvre directement au niveau du matériau à traiter mais également au niveau d’un précurseur de ce matériau c’est-à-dire un des produits de départ nécessaire à la préparation du matériau final, par exemple un monomère pour la préparation de matériau polymérique. L’incorporation dans les polymères organiques, par exemple les polymères organiques synthétiques, et en particulier les polymères thermoplastiques, peut être effectuée par addition des nanoparticules considérées selon l’invention et de tout autre additif par les méthodes conventionnelles dans ce domaine. Ainsi, lors d’une incorporation au sein d’un matériau polymérique, les nanoparticules considérées selon l’invention peuvent être incorporées soit directement au polymère, soit avant ou pendant la polymérisation du monomère correspondant ou encore avant la formation d’un réseau. Les polymères traités selon cette méthode peuvent ensuite être transformés en articles tels que des fibres, des films, des feuilles, des emballages, des tubes et autres profilés, par des méthodes conventionnelles telles que le thermomoulage, l’extrusion ou encore l’injection. De même, l’utilisation des nanoparticules considérées selon l’invention, pour les revêtements, par exemple pour les peintures, est particulièrement intéressante. Les revêtements selon l’invention peuvent être appliqués à n’importe quel substrat, par exemple en métal, en bois, en plastique ou en céramique. Les nanoparticules considérées selon l’invention conviennent également pour l’utilisation dans un procédé de stabilisation photochimique de matériaux fibreux non colorés, colorés ou imprimés, comprenant par exemple la soie, le cuir, la laine, les polyamides, les polyesters, ou les polyuréthanes, et plus particulièrement les matériaux fibreux contenant de la cellulose tels que le coton, le lin, la jute, ainsi que les fibres viscoses et la cellulose régénérée. L’invention concerne également un procédé pour accroître le facteur de protection solaire de fibres textiles comprenant l’immobilisation sur lesdites fibres d’au moins une nanoparticule conforme à l’invention. Cette immobilisation ou encore fixation peut par exemple être réalisée selon la technique dite du foulardage. Cette technique consiste à réaliser une solution aqueuse contenant les nanoparticules, éventuellement des dispersants, un pH ajusté et des liants. Le textile à traiter y est trempé pour imprégnation, puis essoré. Une autre technique convenant à la fixation est celle de l’enduction qui consiste à enduire le textile à traiter d’une solution visqueuse aqueuse contenant les nanoparticules, un liant, éventuellement des dispersants, un pH ajusté et des épaississants. La mise en œuvre de ces deux techniques relève également des compétences de l’homme de l’art. Le matériau textile à protéger est de préférence un matériau textile teint, en particulier un matériau textile teint avec des colorants dispersés dans une solution aqueuse. Ces colorants peuvent être présents dans la solution colorante sous la forme d’une suspension. Ils peuvent appartenir à différentes classes de colorants tels que les coumarines ou les colorants nitrés. Des mélanges de colorants peuvent également être utilisés selon la présente invention. Si les nanoparticules considérées selon l’invention sont ajoutées pendant l’étape de coloration, elles peuvent l’être de manière à ce que le matériau textile soit d’abord traité avec lesdites nanoparticules puis, ensuite, avec le colorant ou, de préférence, de manière à ce que le matériau soit traité simultanément avec lesdites nanoparticules et le colorant. Pour la production d’encres, les nanoparticules considérées selon l’invention peuvent être mélangées aux pâtes d’encres. Les nanoparticules considérées selon l’invention conviennent également en tant qu’agents photoprotecteurs dans les préparations cosmétiques.] Exemples Matériels et méthodes a) Les polymères utilisés pour former l’enveloppe externe des nanoparticules sont : - un polymère issu de l’hydrolyse du polyacétate de vinyle avec un taux d’hydrolyse de 88 % molaire, de masse moléculaire 67 000 g/mole et commercialisé sous la dénomination MOWIOL 88% par CLARIANT b) Les filtres organiques hydrophobes dits à encombrement stériques sont - l’Ethylhexyl triazone nom chimique commercialisé sous la dénomination Uvinul T150 - le 2,2’-[6-(4-Methoxyphenyl)- 1,3,5-triazine-2,4-diyl] bis{5-[(2-ethylhexyl)oxy]phenol} ou Tinosorb S - le Bis-ethylhexyloxyphenol methoxyphenyl triazine ou Anisotriazine - l’acide 2-Propenoique, 2-cyano-3,3-diphenyl-, 2-ethylhexyl ester (6197-30-4) ou Uvinul N539 - le 1-(4-Methoxyphenyl)-3-(4-tert-butylphenyl)propane-1,3-dione ou Avobenzone, - le 2-ethylhexyl 2-hydroxybenzoate ou NeoHelipan OS c) le filtre organique hydrophobe dénué de groupe à encombrement stérique est le Benzoic acid, 2-[4-(diethylamino)-2-hydroxybenzoyl]-, hexyl ester ou Uvinul A+ d) La détermination d’efficacité d’absorption des matériaux est calculée en faisant le rapport de l’aire sous la courbe d’absorbance de la composition conforme à l’invention c’est-à-dire contenant des nanoparticules, à caractériser par l’aire sous la courbe d’absorbance d’une solution organique contenant le même mélange de filtres UV mais à l’état non nanoparticulaire et de même concentration molaire, aux mêmes longueurs d’ondes. Exemple 1 Préparation de nanoparticules conformes à l ’ invention Une solution aqueuse de Mowiol à un pourcentage massique de 15% est préparée par additions successives dans un ballon à température ambiante, d’eau déionisée (EDI) puis du Mowiol 67k. L’ensemble est ensuite chauffée au bain marie, à 90°C, sous forte agitation pendant 1 h jusqu’à solubilisation totale du Mowiol. Parallèlement, il est mélange dans un bécher, 0.9 g d’Uvinul A+, 1 g d’Uvinul T150, 2,1g de Tinosorb S, 0.96 g de Span 60, 1.28g d’Uvinul N et 0.789 g d’acide linoléique. L’ensemble est chauffé à 125°C pendant 10 minutes, jusqu’à l’obtention d’une phase liquide homogène qui est agitée à la spatule 2 à 3 minutes. La solution aqueuse de Mowiol à 15% est ajoutée dans la phase organique liquide et l’ensemble est chauffé à 90°C pendant 10 minutes sous forte agitation à 400 rpm. Le contenu du bécher est ensuite maintenu à 90°C et sous agitation à l’aide d’un barreau aimanté. Il est ensuite procédé à l’incorporation de la phase organique dans la phase aqueuse agitée pour former une émulsion. Pour ce faire, la phase organique est incorporée au goutte à goutte dans cette phase aqueuse organique. L’émulsion ainsi formée est maintenue sous forte agitation (440 rpm) pendant 10 minutes à l’issue de l’incorporation de la totalité de la phase organique. Il est ensuite réalisé une étape de trempe thermique de l’émulsion. Elle consiste à exposer l’émulsion à une température très basse pour figer les gouttelettes de l’émulsion à l’état de nanoparticules. Cette trempe thermique est réalisée en introduisant l’émulsion au goutte à goutte dans un bain d’azote liquide pour former les nanoparticules attendues. Les nanoparticules sont ensuite filtrées à l’aide d’un entonnoir Büchner et transvaser dans un vase cryogénique contenant 1l d’azote liquide. Ce vase cryogénique est ensuite ajusté à un lyophilisateur et la lyophilisation est achevée en 48h. 10 g de nanoparticules sont ainsi obtenus. Taille des nanoparticules 50-100 nm avec un taux de charge en UV52%. Exemple 2 Caractérisation de l ’ efficacité d ’ absorption des nanoparticules de l ’ exemple 1 Il est préparé une dispersion aqueuse des nanoparticules de l’exemple 1 à 0,11 g/L. Plus précisément, 21mg de nanoparticules sont dispersées sous agitation et à 60°C pendant 10 minutes dans 20g d’eau avant d’être ensuite agitées au vortex pendant 1h, puis diluées de manière à ajuster une concentration massique de 0,11 g/L. A des fins de mesure, le mélange des ingrédients constitutifs du cœur des nanoparticules de l’exemple 1 et dispersés dans du chloroforme est reproduit dans les mêmes proportions relatives et ajusté à une concentration molaire équivalente à celle de la dispersion aqueuse de nanoparticules. L’absorbance de chaque dispersion est ensuite caractérisée par spectrophotomètrie UV/VIS à T égal à 0, 7 jours et 1 mois pour deux longueurs d’onde, 311 et 351nm et l’efficacité des nanoparticules caractérisée selon le protocole décrit dans le chapitre précédent intitulé « matériels et méthodes ». Les résultats obtenus sont présentés dans le tableau III ci-après. L’efficacité d’absorption des filtres est conservée à près de 70% d’expression des filtres libres dans un solvant. Une fois les particules dispersées dans l’eau, l’efficacité en solution aqueuse reste stable dans le temps Exemple 3 Préparation de différents lots de nanoparticules conformes à l ’ inventio n Le protocole de préparation de l’exemple 1 est reproduit mais en considérant pour la constitution de la phase organique, les composés identifiés dans le tableau IV ci-après avec les quantités qui y sont également renseignées. Les efficacités d’absorption des nanoparticules N2 à N11 ont été caractérisées selon le protocole détaillé en exemple 2, par référence à des dispersions aqueuses contenant les mélanges de filtres conformes à chacune. Les résultats sont présentés dans le tableau V ci-après. Nanoparticules de type cœur/enveloppe lesdites nanoparticules possédant un diamètre externe moyen à l’état sec inférieure ou égal à 500 nm et contenant dans leur cœur au moins deux filtres UV-B et/ou UV-A organiques hydrophobes dont au moins un filtre est porteur d’au moins un groupe stériquement encombré. Nanoparticules selon la revendication 1 dont l’enveloppe est polymérique. Nanoparticules selon la revendication 1 ou 2 contenant au moins de 2 à 10, de préférence de 2 à 7, en particulier de 2 à 5 et tout particulièrement 2 filtres UV-B et/ou UV-A organiques hydrophobes, lesdits filtres étant de préférence présents dans le cœur a un état non cristallin. Nanoparticules selon l’une quelconque des revendications précédentes comprenant au plus 80 %, en particulier entre 25 et 75 %, de préférence entre 40 et 65 %, de préférence entre 45 et 60 % en poids de filtres UV-B et/ou UV-A organiques hydrophobes par rapport à leur poids total. Nanoparticules selon l’une quelconque des revendications précédentes dont le cœur est dénué de TiO 2 , voire de filtre UV minéral ou inorganique. Nanoparticules selon l’une quelconque des revendications précédentes contenant au moins deux filtres organiques hydrophobes UV-B et/ou UV-A choisis parmi i) les dérivés de l’acide para-amino-benzoïque, ii) les dérivés cinnamiques, iii) les dérivés du dibenzoylméthane, iv) les dérivés salicyliques, v) les dérivés de 3,3-diphénylacrylate et de 4,4-diarylbutadiène, vi) les dérivés de la benzophénone, vii) les dérivés du benzylidène camphre, viii) les dérivés du phényl benzotriazole, ix) les dérivés de triazine, x) les dérivés anthraniliques, xi) les dérivés d’imidazolines et xii) les dérivés du benzomalonates, et leurs mélanges avec au moins l’un des filtres étant porteur d’au moins un groupe stériquement encombré. Nanoparticules selon l’une quelconque des revendications précédentes dans lesquelles les filtres UV-B et/ou UV-A organiques hydrophobes porteurs d’au moins un groupe stériquement encombré possèdent au moins un groupe stériquement encombré choisi parmi les groupes de formules (A) à (H) suivants : dans lesquelles : • R 4 , et R 5 , identiques ou différents, de préférence différents, représentent un groupe (C 2 -C 10 )alkyle, en particulier (C 2 -C 8 )alkyle, plus particulièrement (C 2 -C 6 )alkyle, de préférence R 4 représente un groupe éthyle, et R 5 représente un groupe n-butyle ; • R 6 , R 7 , R 8 , identiques ou différents, de préférence identiques, représentent un groupe (C 1 -C 6 )alkyle, un groupe phényle ou benzyle, de préférence un groupe (C 1 -C 4 )alkyle tel que méthyle, éthyle ou alors R 6 , et R 7 , sont identiques et représentent un groupe (C 1 -C 4 )alkyle tel que méthyle, et R 8 différent de R 6 et R 7 , représente un groupe (C 1 -C 6 )alkyle, de préférence (C 4 -C 6 )alkyle ramifié tel que 2,2-diméthylpropyle ; • R’ 6 , R’ 7 , R’ 8 , identiques ou différents, de préférence identiques, représentent un groupe (C 1 -C 6 )alkyle, un groupe (C 1 -C 6 )alkoxy, un groupe phényle, benzyle, phénoxy, ou benzoxy de préférence un groupe (C 1 -C 4 )alkyle et en particulier méthyle ; • R 9 représente un groupe (C 1 -C 6 )alkyle en particulier méthyle de préférence un groupe (C 1 -C 4 )alkyle en particulier méthyle ; • R 10 , R 11 , R 12 , R 13 , R 14 , et R 15 , identiques ou différents, de préférence identiques, représentent un groupe (C 1 -C 6 )alkyle, de préférence un groupe (C 1 -C 4 )alkyle en particulier méthyle ; • R 16 , R 17 , R 18 , identiques ou différents, de préférence identiques, représentent un atome d’hydrogène, un groupe (C 1 -C 6 )alkyle, de préférence un groupe (C 1 -C 4 )alkyle en particulier méthyle ; • R’ 18 représente un atome d’hydrogène ou un groupe (C 1 -C 6 )alkyle, de préférence un atome d’hydrogène ou un groupe méthyle ; • n vaut 0 ou 1, de préférence 1 ; • R 19 , R 20 , R 21 , et R 22 , identiques ou différents, de préférence identiques, représentent un groupe (C 1 -C 6 )alkyle, un groupe (C 1 -C 6 )alkoxy, de préférence un groupe (C 1 -C 4 )alkyle en particulier méthyle étant entendu que deux radicaux alcoxy ne peuvent pas être portés par le même atome de carbone ; • R 23 , R 24 , R 25 , R 26 , et R 27 , identiques ou différents, représentent un atome d’hydrogène ou un groupe (C 1 -C 6 )alkyle, étant entendu qu’au moins un des groupes R 23 , R 24 , R 25 , R 26 , et R 27 représente un groupe t-butyle ; de préférence R 23 , R 24 , R 26 , et R 27 représentent un atome d’hydrogène et R 25 représente un groupe t-butyle ; • R 28 , et R 29 , identiques ou différents, de préférence identiques, représentent un groupe (C 1 -C 6 )alkyle, de préférence un groupe (C 1 -C 4 )alkyle en particulier méthyle ; • R 30 représente un atome d’hydrogène ou groupe (C 1 -C 6 )alkyle, particulièrement un groupe (C 1 -C 4 )alkyle en particulier méthyle, de préférence R 20 représente un atome d’hydrogène ; • R 31 , et R 33 , identiques ou différents, de préférence identiques représentent un atome d’hydrogène ou un groupe (C 1 -C 6 )alkyle, en particulier un atome d’hydrogène ; • R 33 , et R 34 , identiques ou différents, de préférence différents, représentent un groupe (C 1 -C 6 )alkyle, de préférence un groupe (C 1 -C 4 )alkyle tel que méthyle, éthyle, propyle ou isopropyle ; • Le motif représente la partie du groupe qui est reliée au reste de la molécule ; et • Le motif représente une liaison simple ou double, de préférence double. Nanoparticules selon l’une quelconque des revendications précédentes contenant au moins deux filtres UV-B et/ou UV-A organiques hydrophobes choisis parmi : i) les dérivés ou esters de l ’ acide para-amino-benzoïque (PABA) de formule (IX) ainsi que leurs isomères optiques et géométriques et leurs solvates : dans laquelle : • R20 et R21, identiques ou différents, de préférence identiques, représentent un atome d’hydrogène, ou un groupe (C 1 -C 6 )alkyle, en particulier (C 1 -C 4 )alkyle tel que méthyle, éthyle, propyle, n-butyle et isobutyle ; • R22 représente un groupe choisi parmi les groupes de formules (A) à (H) tels que définis dans la revendication précédente, ou (C 1 -C 20 )alkyle, en particulier (C 1 -C 10 )alkyle, plus particulièrement (C 1 -C 6 )alkyle tel que méthyle, éthyle, propyle et butyle ou un groupe de formule (A) tel que défini dans la revendication précédente ; et en particulier parmi l’Ethyl PABA, l’Ethyl Dihydroxypropyl PABA, l’Ethylhexyl Diméthyl PABA et leurs mélanges, ii) les d érivés ou esters cinnamiques de formule (X), ainsi que leurs isomères optiques et géométriques et leurs solvates ; dans laquelle : • R20 représente un atome d’hydrogène, ou un groupe (C 1 -C 6 )alkyle, en particulier (C 1 -C 4 )alkyle tel que méthyle ; • R22 représente un groupe choisi parmi les groupes de formules (A) à (H) telles que définies dans la revendication précédente, ou un groupe (C 1 -C 20 )alkyle, en particulier (C 1 -C 10 )alkyle, plus particulièrement (C 1 -C 6 )alkyle tel que méthyle, éthyle, i-propyle, butyle et i-amyle ; et en particulier parmi l’Ethylhexyl Methoxycinnamate, l’Isopropyl Methoxy cinnamate, l’Isoamyl Methoxy cinnamate, le Cinoxate, DEA Methoxycinnamate, le Diisopropyl Methylcinnamate, Glyceryl Ethylhexanoate Dimethoxycinnamate et leurs mélanges ; iii) les dérivés du dibenzoylméthane de formule (XI) ainsi que leurs isomères optiques, et géométriques et leurs solvates ; dans laquelle : • R18 représente un atome d’hydrogène, ou représente un groupe choisi parmi ceux de formules (A) à (H) tels que définis dans la revendication précédente, en particulier alkyle en C 1 -C 8 linéaire ou ramifié, de préférence de C 4 -C 8 ramifié, plus particulièrement R18 représente un groupe de formule (B) telle que définie dans la revendication précédente, un groupe alkyle en C 1 à C 6 linéaire ou ramifié ; • R19 représente un atome d’hydrogène ou groupe alkyle en C 1 à C 6 linéaire ou ramifié, alkoxy en C 1 à C 4 linéaire ou ramifié en particulier un groupe (C 1 -C 8 )alkyle tel que notamment méthyle, éthyle, propyle, i-propyle ; méthoxy ou éthoxy étant entendu que R18 et R19 ne peuvent pas représenter simultanément un atome d’hydrogène et ; et en particulier parmi le Butyl Methoxydibenzoylmethane également appelé t-Butyl Methoxydibenzoylmethane, l’Isopropyl Dibenzoylmethane et leurs mélanges, iv) les dérivés ou esters salicyliques de formule (XII) ainsi que leurs isomères optiques, géométriques et leurs solvates ; dans laquelle : • R13 représente un groupe choisi parmi les groupes de formules (A) à (H) telles que définies dans la revendication précédente, benzyle ou alkyle en C 4 -C 20 , ramifié, en particulier en C 6 -C 12 , plus préférentiellement en C 8 -C 10 ramifié, plus particulièrement R13 représente un groupe de formule (A) telle que définie dans la revendication précédente ou benzyle ; • R14 représente un atome d’hydrogène, un radical alkyle en C 1 -C 20 linéaire ou ramifié, formant éventuellement des cycles, en particulier représente un groupe choisi parmi les groupes de formules (A) à (H) telles que définies dans la revendication précédente, de préférence un atome d’hydrogène ; et en particulier parmi l’homosalate, l’éthylhexyl salicylate, le salicylate de benzyle et leurs mélanges v) les dérivés ou esters de 3,3-diphénylacrylate de formule (VII) ainsi que leurs isomères optiques, géométriques et leurs solvates et les dérivés ou diesters de 4,4-diarylbutadiène en particulier de formule (VII’) ainsi que leurs isomères optiques, géométriques et leurs solvates : dans lesquelles : • R15 représente un groupe choisi parmi les groupes de formules (A) à (H) telles que définies dans la revendication précédente, ou un groupe alkyle en C 1 à C 6 linéaire ou ramifié, tel que méthyle, éthyle, propyle, isopropyle ou ter-butyle, de préférence éthyle, hexyle ou un groupe de formule (A) telle que définie dans la revendication précédente ; • R16, R’16, R17 et R’17, identiques ou différents, représentent un atome d’hydrogène ; un groupe alkyle en C 1 -C 12 linéaire ou ramifié ; ou un radical alkoxy en C 1 -C 16 linéaire ou ramifié, de préférence R16, R’16, R17 et R’17, représentent un atome d’hydrogène ou un groupe un groupe alkyle en C 1 -C 4 tel que méthyle ; et en particulier parmi l’Octocrylene, l’Etocrylene, et les filtres de formules (1), (2) et (3) du tableau I et leurs mélanges. vi) les dérivés ou esters de la benzophénone de formule (I’) ainsi que leurs isomères optiques, géométriques et leurs solvates ; dans laquelle : • G1 représente un atome d’hydrogène, un groupe R1R2N-, ou R1-O-, avec R1 et R2, identiques ou différentes, représentant un atome d’hydrogène, un groupe alkyle en C1-C10, linéaire ou ramifié, de préférence en C1-C8 linéaire, ou alors R1 et R2 forment ensemble avec l’atome d’azote qui les portent un hétérocycle à 5 ou 6 chaînons, saturé ou insaturé, de préférence saturé tel que pyrrolidino, pipérazino, pipéridino, ou morpholino, éventuellement substitué par un ou plusieurs groupe (C1-C4)alkyle tel que méthyle ; • G2 représente un atome d’hydrogène ou un groupe hydroxy, (C1-C4)alkyle tel que méthyle, ou un groupe –C(O)-O-R3 avec R3 représente une chaîne carbonée linéaire ou ramifiée en C1-C12, formant éventuellement un ou plusieurs cycles ; en particulier un groupe (C4-C10)alkyle, de préférence un groupe (C6-C10)alkyle, linéaire ou ramifié, de préférence linéaire tel que n-butyle , de préférence un groupe –C(O)-O-R3, en particulier G2 est positionné en ortho du carbonyle ; • G1 peut être en position 3 ou 5 du carbonyle (en position méta par rapport à l’hydroxy ou para du carbonyle), de préférence, G1 représente un groupe R1R2N- et les radicaux R1 et R2 sont choisis parmi un atome d’hydrogène, un groupe alkyle en C1-C4, linéaire ou ramifié, tel que méthyl, éthyle, propyle, isopropyle, ter-butyle, pentyle éventuellement substitué en position 2 ou 3 par un groupe méthyle ou éthyle, de préférence, R1 et R2 sont choisis parmi un éthyle, propyle, et butyle, ou R1 et R2 forment ensemble avec l’atome d’azote qui les porte un groupe morpholino, pyrrolidino ou une pipéridino, et en particulier parmi la Benzophenone-3 ou Oxybenzone, la Benzophenone 4, la Benzophenone-8, la Benzophenone-12, le 2-(4-diethylamino-2-hydroxybenzoyl)-benzoate de n-hexyle, et leurs mélanges, vii) les dérivés du benzylidène camphre de formule (XIII) ainsi que leurs isomères optiques, géométriques et leurs solvates : dans laquelle : • R 16 , R 17 , R 18 , et n sont tels que définis en formule (E) dans la revendication précédente ; • R23 représente un atome d’hydrogène ou un groupe (C 1 -C 4 )alkyle, de préférence un atome d’hydrogène ; • R24, représente un atome d’hydrogène, ou un groupe (C 1 -C 6 )alkyle, (C 1 -C 6 )alkoxy, (di)(C 1 -C 6 )(alkyl)amino, ou R27-C(O)-X-(CH 2 ) p - avec R27 représentant un groupe (C 1 -C 4 )alkyle, (C 2 -C 4 )alkenyle, X représentant un atome d’oxygène ou NH, p étant un entier compris entre 0 et 4, en particulier 1, particulièrement R24 représente (C 1 -C 6 )alkyle tel que méthyle, de préférence R24 est positionné en para du groupe styryle ; et • R25 et R26, identiques ou différents, représentent un atome d’hydrogène, ou un groupe hydroxy, (C 1 -C 6 )alkyle, (C 1 -C 6 )alkoxy, (di)(C 1 -C 6 )(alkyl)amino, de préférence un atome d’hydrogène ; de préférence R25 et R26 sont positionnés en méta du groupe styryle ; et en particulier parmi le 3-Benzylidene camphre, le 4-Methylbenzylidene camphre, le Polyacrylamidomethyl Benzylidene camphre et leurs mélanges, vii i ) les dérivés du phenyl benzotriazole choisis parmi ceux de formule (XIV) ainsi que leurs isomères optiques et géométriques et leurs solvates : dans laquelle : • q vaut 0, 1, 2, 3 ou 4, de préférence q est nul ; • R31, identiques ou différents, lorsque q vaut 2, 3 ou 4, représente(nt) un groupe (C 1 -C 10 )alkyle, linéaire ou ramifié, (C 1 -C 10 )alkoxy linéaire ou ramifié ; • R32 représente un atome d’hydrogène ou un groupe hydroxy, (di)(C 1 -C 6 )(alkyl)amino ou un groupe (C 1 -C 10 )alkyle, linéaire ou ramifié, ou linéaire ou ramifié, (C 1 -C 10 )alkoxy linéaire ou ramifié ; de préférence hydroxy plus particulièrement R 32 est positionné sur le groupe phényle en ortho du groupe benzotriazolyle ; • R33 représente : - un atome d’hydrogène ; - un groupe choisi parmi les groupes de formules (A) à (H) telles que définies dans la revendication précédente, - un groupe choisi parmi : i) –(ALK) t -(A), ii) –(ALK) t -(B), iii) –(ALK) t -(C), iv) –(ALK) t -(D), v) –(ALK) t -(E), v) –(ALK) t -(F) ou –(ALK) t -(F’), vi) –(ALK) t -(G), et vii) –(ALK) t -(H) ; avec t valant 0 ou 1, ALK représentant un groupe (C 1 -C 6 )alkylène linéaire ou ramifié, de préférence ramifié, plus préférentiellement (C 1 -C 4 )alkylène linéaire ou ramifié, de préférence ramifié ; et (A) à (H) représentant un groupe choisi parmi les groupes de formules (A) à (H) telles que définies dans la revendication précédente ; - un groupe (J) suivant : * ALK est tel que défini précédemment, de préférence un groupe méthylène, * R’ 31 , R’ 32 , R’ 34 et q’ sont tels que définis respectivement pour R 31 , R 32 , R 34 , et q préférentiellement R’ 31 = R 31 , R’ 32 = R 32 , R’ 34 = R 34 et q’ = q ; de préférence R 33 est positionné sur le groupe phényle en méta du groupe benzotriazolyle ; • R 34 représente un atome d’hydrogène ou un groupe (C 1 -C 12 )alkyle, linéaire ou ramifié, de préférence ramifié, plus préférentiellement choisi parmi les groupes (A) et (B) tels que définis dans la revendication précédente encore plus préférentiellement (B) tel que t- Bu-CH 2 -C(CH 3 ) 2 - et en particulier parmi le silatrizole, le Drometrizole Trisiloxane, le Methylène bis-Benzotriazolyl Tetramethylbutylphénol, le 2-(2H-benzotriazol-2-yl)-4,6-bis(1-methyl-1-phenylethyl)phenol ; ix ) les dérivés de triazine choisis parmi ceux de formules (XV) ou (XV’) ainsi que leurs isomères optiques, tautomères et leurs solvates : dans lesquelles : • X a , X b , et X c , identiques ou différents, de préférence identiques, représentent une liaison, un atome d’oxygène, -N(R a )- avec R a représentant un atome d’hydrogène ou un groupe (C 1 -C 4 )alkyle ; de préférence X a , X b , et X c , sont identiques et représentent une liaison ou –N(H)-, plus préférentiellement –N(H)- ; • R 35 , R 37 , et R 39 , identiques ou différents, représentent un atome d’hydrogène, ou un groupe hydroxy, (C 1 -C 6 )alkyle linéaire ou ramifié, (C 1 -C 6 )alkoxy linéaire ou ramifié, ou un groupe (di)(C 1 -C 6 )(alkyl)amino, de préférence un atome d’hydrogène ou un groupe hydroxy ; en particulier R 35 , R 37 , et R 39 sont positionnées en ortho des phényles liés au groupe triazine ; • G représente un groupe choisi parmi les groupes de formules (A) à (H) telles que définies dans la revendication précédente, de préférence un groupe de formule (A) telle que définie dans la revendication précédente ; • R 36 , R 38 , et R 40 , identiques ou différents, représentent un atome d’hydrogène, ou un groupe choisi parmi : a) (C 1 -C 6 )alkyle linéaire ou ramifié, b) (C 1 -C 6 )alkylcarbonyle, c) (C 1 -C 6 )alkoxy linéaire ou ramifié tel que méthoxy, d) (C 1 -C 6 )alkoxycarbonyle, e) (di)(C 1 -C 6 )(alkyl)amino, f) (di)(C 1 -C 4 )(alkyl)aminocarbonyle en particulier tel que t -butylaminocarbonyle, g) (C 1 -C 4 )(alkyl)carbonylamino, h) –C(R 41 )=C[C(O)-O-R 42 ] 2 , h) –(X’) t -(A), i) –(X’) t -(B), j) –(X’) t -(C), k) –(X’) t -(D), k) –(X’) t -(E), l) –(X’) t -(F) ou –(X’) t -(F’), l) –(X’) t -(G), m) –(X’) t -(H), n) 2-(benzo)oxazolyle éventuellement substitué par un ou plusieurs groupes (C 1 -C 6 )alkyle, linéaire ou ramifié, de préférence ramifié, o) 2-(benzo)imidazolyle éventuellement substitué par un ou plusieurs groupes (C 1 -C 6 )alkyle, linéaire ou ramifié, de préférence ramifié, p) 2-(benzo)triazolyle éventuellement substitué par un ou plusieurs groupes (C 1 -C 6 )alkyle, linéaire ou ramifié, de préférence ramifié ; avec - (A) à (H) étant un groupe de formules (A) à (H) telles que définies dans la revendication précédente ; - R 41 représentant un atome d’hydrogène ou un groupe (C 1 -C 4 )alkyle, - R 42 représente un groupe (C 1 -C 6 )alkyle, linéaire ou ramifié, de préférence ramifié tel que t-butyle, - t valant 0 ou 1, de préférence 1, - X’ représentant un groupe ALK tel que défini précédemment, ou Y ; avec Y représentant un atome d’oxygène, -N(H)-, -C(O)-, -C(O)-O-, -O-C(O)-, -C(O)-N(H)-, –N(H)-C(O)-, -O-C(O)-N(H)- ou –N(H)-C(O)-O-, ou –N(H)-C(O)-N(H)- de préférence Y représente un ester ; plus particulièrement les groupes R 36 représentent un groupe (C 1 -C 6 )alkoxy, linéaire ou ramifié, tel que méthoxy, ou –C(O)-O-(A), R 38 , et R 40 , identiques ou différents, de préférence identiques, représentent –O-(A) ou –C(O)-O-(A) avec (A) étant un groupe de formule (A) telle que définie dans la revendication précédente ; en particulier R 36 , R 38 , et R 40 sont positionnées en para des phényles liés au groupe triazine ; étant entendu qu’au moins deux groupes R 35 à R 40 sont différents d’un atome d’hydrogène ; et en particulier parmi la Bis-Ethylhexyloxyphenol Methoxyphenyl Triazine, l’Ethylhexyl triazone, la Diethylhexyl Butamido Triazone, la 2,4,6-tris-(4’-amino benzalmalonate de diisobutyle)-s-triazine ; le 2,4-bis-[5-1(diméthylpropyl)benzoxazol-2-yl-(4-phenyl)-imino]-6-(2-ethylhexyl)-imino-1,3,5-triazine, le tris(2-propylhexyl)-4,4’,4’’-(1,3,5-triazine-2,4,6-triyltriimino)-tribenzoate, le tris(2-ethylhexyl)-4,4’,4’’-(1,3,5-triazine-2,4,6-triyltriimino)-tribenzoate, le tris(2-ethyl-2-propylhexyl)-4,4’,4’’-(1,3,5-triazine-2,4,6-triyltriimino)-tribenzoate, et le tris(2-ethyloctyl)-4,4’,4’’-(1,3,5-triazine-2,4,6-triyltriimino)-tribenzoate et leurs mélanges ; x ) les dérivés anthraniliques de formule (XVI) ainsi que leurs isomères optiques, géométrique et leurs solvates ; dans laquelle : • Y est tel que défini précédemment en particulier -C(O)-O-, -O-C(O)-, de préférence Y représente -C(O)-O- ; • R 43 à R 46 , identiques ou différents, de préférence identiques, représentent un atome d’hydrogène, ou un groupe (C 1 -C 6 )alkyle, (C 1 -C 6 )alkoxy, (di)(C 1 -C 6 )(alkyl)amino, de préférence un atome d’hydrogène ; • R 47 , représente un groupe de formules (A) à (H) telles que définies dans la revendication précédente, de préférence de formule (F) ou (F’), plus préférentiellement (F’) tel que menthyle ; et en particulier l’anthranilate de menthyle ; x i ) les dérivés d ’ imidazolines et en particulier ceux de formule (XVII) ainsi que leurs isomères optiques, isomères géométriques, leurs tautomères, et leurs solvates : dans laquelle : • R 47 , R 48 , et R 49 , identiques ou différents représentent un atome d’hydrogène, ou un groupe (C 1 -C 6 )alkyle, linéaire ou ramifié, ou (C 1 -C 6 )alkoxy, linéaire ou ramifié, en particulier R 47 représente un atome d’hydrogène et R 48 , et R 49 représentent un groupe (C 1 -C 4 )alkoxy en particulier méthoxy ; • R 50 représente un atome d’hydrogène, ou un groupe (C 1 -C 6 )alkyle, linéaire ou ramifié, de préférence hydrogène ; • R 51 représente un atome d’hydrogène, ou un groupe (C 1 -C 6 )alkyle, linéaire ou ramifié, de préférence hydrogène -ALK’–(Y) t -(A), i) -ALK’–(Y) t -(B), -ALK’–(Y) t -(C), j) –ALK’–(Y) t -(D), k) –ALK’–(Y) t -(E), l) –ALK’–(Y) t -(F) ou –ALK’–(Y) t -(F’), m) –ALK’–(Y) t -(G), et n) –ALK’–(Y) t -(H) avec t valant 0 ou 1, de préférence 1, (A) à (H) représentant un groupe de formules (A) à (H) telles que définies dans la revendication précédente avec Y tel que défini précédemment, de préférence Y représente un ester ; et plus particulièrement –C(O)-O-(A) ; et en particulier l’Ethylhexyl Dimethoxybenzylidene Dioxoimidazoline Propionate ; et xi) les dérivés du benzalmalonate . Nanoparticules selon la revendication 8 contenant au moins deux et de préférence au moins trois voire plus préférentiellement au moins quatre filtres organiques hydrophobes et notamment liposolubles (ou lipophiles) choisis parmi i) les dérivés du dibenzoylméthane de formule (XI) ; ii) les dérivés ou esters salicyliques de formule (XII) ; iii) les dérivés ou esters de 3,3-diphénylacrylate de formule (VII) ; iv) les dérivés ou esters de la benzophénone de formule (I’) ou (I) ; dans laquelle : • R1 et R2, identiques ou différentes, représentent un atome d’hydrogène, un groupe alkyle en C 1 -C 8 , linéaire ou ramifié, de préférence en C 1 -C 6 , ou alors R1 et R2 forment ensemble avec l’atome d’azote qui les portent un hétérocycle à 5 ou 6 chaînons, saturé ou insaturé, de préférence saturé tel que pyrrolidino, pipérazino, pipéridino, ou morpholino, éventuellement substitués par un ou plusieurs groupe (C 1 -C 4 )alkyle tel que méthyle ; • R3 représente une chaîne carbonée linéaire ou ramifiée en C 1 -C 12 , formant éventuellement un ou plusieurs cycles ; en particulier un groupe (C 4 -C 10 )alkyle, de préférence un groupe (C 6 -C 10 )alkyle, linéaire ou ramifié, de préférence linéaire tel que n-butyl ; et • NR1R2 peut être en position 3 ou 5 du cycle phénolique (en position méta par rapport à l’hydroxy) ; de préférence les radicaux R1 et R2 sont choisis parmi un atome d’hydrogène, un groupe alkyle en C 1 -C 4 , linéaire ou ramifié, tel que méthyle, éthyle, propyle, isopropyle, ter-butyle, pentyle éventuellement substitué en position 2 ou 3 par un groupe méthyle ou éthyle, de préférence , R1 et R2 sont choisis parmi un groupe éthyle, propyle et butyle, ou R1 et R2 forment ensemble avec l’atome d’azote qui les porte un groupe morpholino, pyrrolidino ou une pipéridino, en particulier le 2-(4-diethylamino-2-hydroxybenzoyl)-benzoate de n-hexyle. dans laquelle : • G1 représente un atome d’hydrogène, un groupe R1R2N-, ou R1-O-, avec R1 et R2, identiques ou différentes, représentant un atome d’hydrogène, un groupe alkyle en C1-C10, linéaire ou ramifié, de préférence en C1-C8 linéaire, ou alors R1 et R2 forment ensemble avec l’atome d’azote qui les portent un hétérocycle à 5 ou 6 chaînons, saturé ou insaturé, de préférence saturé tel que pyrrolidino, pipérazino, pipéridino, ou morpholino, éventuellement substitué par un ou plusieurs groupe (C1-C4)alkyle tel que méthyle ; • G2 représente un atome d’hydrogène ou un groupe hydroxy, (C1-C4)alkyle tel que méthyle, ou un groupe –C(O)-O-R3 avec R3 représente une chaîne carbonée linéaire ou ramifiée en C1-C12, formant éventuellement un ou plusieurs cycles ; en particulier un groupe (C4-C10)alkyle, de préférence un groupe (C6-C10)alkyle, linéaire ou ramifié, de préférence linéaire tel que n-butyle , de préférence un groupe –C(O)-O-R3, en particulier G2 est positionné en ortho du carbonyle ; • G1 peut être en position 3 ou 5 du carbonyle (en position méta par rapport à l’hydroxy ou para du carbonyle), de préférence, G1 représente un groupe R1R2N- et les radicaux R1 et R2 sont choisis parmi un atome d’hydrogène, un groupe alkyle en C1-C4, linéaire ou ramifié, tel que méthyl, éthyle, propyle, isopropyle, ter-butyle, pentyle éventuellement substitué en position 2 ou 3 par un groupe méthyle ou éthyle, de préférence, R1 et R2 sont choisis parmi un éthyle, propyle, et butyle, ou R1 et R2 forment ensemble avec l’atome d’azote qui les porte un groupe morpholino, pyrrolidino ou une pipéridino, v) les dérivés du phenylbenzotriazole de formule (XIV) ; et vi) les dérivés de triazine de formule (XV). Nanoparticules selon l’une quelconque des revendications 7 à 9 contenant à titre de filtre UVA et/ou UVB organique hydrophobe porteur d’au moins un groupe stériquement encombré un ou plusieurs filtres choisis parmi : 1) les dérivés de 2-(2H-benzotriazole-2-yl)-phénol qui portent au moins un groupe choisi parmi les groupes définis en formules (A) à (H) selon la revendication 7 ; notamment choisis parmi ceux de formule (II) ainsi que leurs isomères optiques, et leurs solvates : dans laquelle • R4 représente une chaîne carbonée linéaire ou ramifiée en C 1 -C 12 , saturée ou insaturée, de préférence saturée formant éventuellement un ou plusieurs cycles, saturés ou insaturés, de préférence R4 représente un groupe (C 1 -C 6 )alkyle linéaire ou ramifié, en particulier en (C 1 -C 4 )alkyle tel que méthyle ; plus préférentiellement le radical R4 se trouve positionné sur le phényle en para du groupe hydroxy ; • R5 représente une chaîne carbonée, linéaire ou ramifiée en C 1 -C 6 , saturée ou insaturée, de préférence saturée, R5 représente plus particulièrement un groupe (C 1 -C 6 )alkyle linéaire ou ramifié, en particulier en (C 1 -C 4 )alkyle et de préférence le méthyle ; • R6 représente un groupe choisi parmi les groupes de formules (A) à (H) telles que définies en revendication 7, de préférence R6 représente RR’R’’Si- avec R, R’’, R’’’, identiques ou différents représentent un groupe (C 1 -C 6 )alkyle, (C 1 -C 6 )alkoxy, ou tri(C 1 -C 4 )alkylsiloxy, de préférence R6 représente un groupe choisi parmi les groupes de formules (C) ou (D) telles que définies en revendication 7, plus préférentiellement R6 est de formule (III) : avec R6 représentant un alkyle en C 1 -C 6 linéaire ou ramifié en particulier tel que méthyle ; de préférence, R4, R5 et R6 représentant un radical méthyle, éthyle, propyle, isopropyle, et plus particulièrement un méthyle ; et de préférence au moins le silatrizole ; 2) les dérivés de triazine qui portent au moins un groupe choisi parmi les groupes de formules (A) à (H) telles que définies en revendication 7, notamment choisis parmi les dérivés de 2,4-bis(hydroxyphen-2-yl)-1,3,5-triazine de préférence ceux de formule (IV) ainsi que leurs isomères optiques, et leurs solvates : dans laquelle : • R7 et R8, identiques ou différents, de préférence identiques, représentent un groupe choisi parmi les groupes de formules (A) à (H) telles que définies en revendication 7, ou alkyle en C 4 -C 20 , ramifié, en particulier en C 6 -C 12 , plus préférentiellement en C 8 -C 10 ramifié formant éventuellement un cycle ou plusieurs cycle, de préférence R7 et R8 représentent un groupe choisi parmi les groupes de formule (A) telle que définie dans la revendication 7 ; et • R9 représente un alkoxy en C 1 -C 6 linéaire ou ramifié tel que méthoxy ; de préférence choisis parmi le 2,2’-[6-(4-Methoxyphenyl)-1,3,5-triazine-2,4-diyl]bis{5-[(2-ethylhexyl)oxy]phenol} également dénommé Bis-ethylhexyloxyphenol methoxyphenyl triazine Bemotrizinol, le Anisotriazine et leurs mélanges ; 3) les dérivés de triazine qui portent au moins un groupe choisi parmi les groupes de formules (A) à (H) telles que définies en revendication 7, notamment choisis parmi les 2,4,6-tri(anilino)-1,3,5-triazine notamment ceux de formule (V) ainsi que leurs isomères optiques, et leurs solvates : dans laquelle : • X 1 , X 2 , et X 3 , identiques ou différents, de préférence identiques, représentent un atome d’oxygène ou un groupe NR’12 ; de préférence X 1 , X 2 , et X 3 représentent un atome d’oxygène ; • R10, R11 et R12, identiques ou différents, de préférence identiques, représentent un groupe choisi parmi les groupes de formules (A) à (H) telles que définies en revendication 7, ou alkyle en C 4 -C 20 , ramifié, en particulier en C 6 -C 12 , plus préférentiellement en C 8 -C 10 ramifié ; et • R’12 représente un atome d’hydrogène, un radical alkyle en C 7 -C 20 linéaire ou ramifié, ou un groupe choisi parmi les groupes de formules (A) à (H) telles que définies en revendication 7, ou alkyle en C 4 -C 20 , ramifié, en particulier en C 6 -C 12 , plus préférentiellement en C 8 -C 10 ramifié, en particulier R’12, représente un atome d’hydrogène ou un groupe de formule (A) telle que définie en revendication 7 ; avec préférentiellement R10, R11 et R12, représentant de formule (A) telle que définie en revendication 7 ; et plus particulièrement choisis parmi le tris(2-propylhexyl)-4,4’,4’’-(1,3,5-triazine-2,4,6-triyltriimino)-tribenzoate, le tris(2-ethylhexyl)-4,4’,4’’-(1,3,5-triazine-2,4,6-triyltriimino)-tribenzoate, le tris(2-ethyl-2-propylhexyl)-4,4’,4’’-(1,3,5-triazine-2,4,6-triyltriimino)-tribenzoate, et le tris(2-ethyloctyl)-4,4’,4’’-(1,3,5-triazine-2,4,6-triyltriimino)-tribenzoate et leurs mélanges et de préférence le tris(2-ethylhexyl)-4,4’,4’’-(1,3,5-triazine-2,4,6-triyltriimino)-tribenzoate, et/ou le 4-[[4,6-bis[[4-(2-ethylhexoxy-oxomethyl)phenyl]amino]-1,3,5-triazin-2-yl]amino]benzoate de 2-ethylhexyle, plus particulièrement le 2,4,6-tri(anilino)-1,3,5-triazine ; 4) les dérivés d ’ acide salicylique qui portent au moins un groupe de formule (A) à (H) telles que définies en revendication 7, notamment choisis parmi ceux de formule (VI) ainsi que leurs isomères optiques, et leurs solvates : dans laquelle : • R13 représente un groupe choisi parmi les groupes de formules (A) à (H) telles que définies en revendication 7, ou alkyle en C 4 -C 20 , ramifié, en particulier en C 6 -C 12 , plus préférentiellement en C 8 -C 10 ramifié, plus particulièrement R13 représente un radical alkyle en C 6 à C 16 substitué par au moins un radical méthyle, éthyle, propyle, isopropyle et/ou ter-butyle ; • R14 représente un atome d’hydrogène, un radical alkyle en C 1 -C 20 linéaire, ramifié, le cas échéant cyclique, en particulier représente un groupe choisi parmi les groupes de formules (A) à (H) telles que définies en revendication 7, de préférence est un atome d’hydrogène ; avec de préférence au moins le salicylate de 2-ethylhexyle ; 5) les dérivés de 3,3-diphényl-2-cyanoacrylate qui portent au moins un groupe choisi parmi les groupes de formules (A) à (H) telles que définies en revendication 7, notamment choisis parmi ceux de formule (VII) ainsi que leurs isomères optiques ou géométriques, et leurs solvates : dans laquelle : • R15 représente un groupe choisi parmi les groupes de formules (A) à (H) telles que définies en revendication 7, en particulier un groupe alkyle en C 6 à C 16 linéaire ou ramifié, substitué par au moins un radical méthyle, éthyle, propyle, isopropyle ou ter-butyle ; • R16 et R17, identiques ou différents, représentent un atome d’hydrogène ; un groupe alkyle en C 1 -C 12 linéaire ou ramifié ; ou un radical alkoxy en C 1 -C 16 linéaire ou ramifié ; préférentiellement R16 et R17 représentent un atome d’hydrogène ; avec de préférence, R15 représentant un radical alkyle en C 6 à C 8 substitué par au moins un radical éthyle, propyle ou isopropyle, plus particulièrement, R15 représentant un radical alkyle en C6 substitué par au moins un radical éthyle, propyle, ou isopropyle, encore plus préférentiellement R15 représentant un groupe de formule (A) telle que définie en revendication 7. Nanoparticules selon une quelconque des revendications 7 à 10 contenant au moins un ou plusieurs filtres UVA et/ou UVB organiques hydrophobes non porteurs d’un groupe stériquement encombré, lesdits filtres étant de préférence choisis parmi : a) l es dérivés de benzophénone dénués de groupe stériquement encombré tel que défini en formules (A) à (H) en revendication 7, et notamment de formule (I) ainsi que leurs solvates : dans laquelle : • R1 et R2, identiques ou différentes, représentent un atome d’hydrogène, un groupe alkyle en C 1 -C 8 , linéaire ou ramifié, de préférence en C 1 -C 6 , ou alors R1 et R2 forment ensemble avec l’atome d’azote qui les portent un hétérocycle à 5 ou 6 chaînons, saturé ou insaturé, de préférence saturé tel que pyrrolidino, pipérazino, pipéridino, ou morpholino, éventuellement substitués par un ou plusieurs groupe (C 1 -C 4 )alkyle tel que méthyle ; • R3 représente une chaîne carbonée linéaire ou ramifiée en C 1 -C 12 , formant éventuellement un ou plusieurs cycles ; en particulier un groupe (C 4 -C 10 )alkyle, de préférence un groupe (C 6 -C 10 )alkyle, linéaire ou ramifié, de préférence linéaire tel que n-butyl ; et • NR1R2 peut être en position 3 ou 5 du cycle phénolique (en position méta par rapport à l’hydroxy) ; de préférence les radicaux R1 et R2 sont choisis parmi un atome d’hydrogène, un groupe alkyle en C 1 -C 4 , linéaire ou ramifié, tel que méthyle, éthyle, propyle, isopropyle, ter-butyle, pentyle éventuellement substitué en position 2 ou 3 par un groupe méthyle ou éthyle, de préférence , R1 et R2 sont choisis parmi un groupe éthyle, propyle et butyle, ou R1 et R2 forment ensemble avec l’atome d’azote qui les porte un groupe morpholino, pyrrolidino ou une pipéridino, en particulier le 2-(4-diethylamino-2-hydroxybenzoyl)-benzoate de n-hexyle. b) les dérivés ou esters de l ’ acide para-aminobenzoïque , (PABA) dénués de groupe stériquement encombré, tel que défini en formules (A) à (H) de la revendication 7 et notamment choisis parmi les (C 1 -C 6 )alkyle)PABA de formule (IX’) : dans laquelle : • R20 et R21, identiques ou différents, de préférence identiques, représentent un atome d’hydrogène, ou un groupe (C1-C 6 )alkyle, en particulier (C 1 -C 4 )alkyle tel que méthyle, éthyle, propyle, n-butyle et isobutyle ; • R22 représente un groupe (C 1 -C 20 )alkyle, en particulier (C 1 -C 10 )alkyle, plus particulièrement (C 1 -C 6 )alkyle tel que méthyle, éthyle, propyle et butyle ; et en particulier parmi l’Ethyl PABA et l’Ethyl Dihydroxypropyl PABA et leurs mélanges, c) les dérivés ou esters cinnamiques dénués de groupe stériquement encombré tel que défini en formules (A) à (H) de la revendication 7 et en particulier ceux de formule (X’) : dans laquelle : • R20 représente un atome d’hydrogène, ou un groupe (C1-C 6 )alkyle, en particulier (C 1 -C 4 )alkyle tel que méthyle ; • R22 représente un groupe (C 1 -C 20 )alkyle, en particulier (C 1 -C 10 )alkyle, plus particulièrement (C 1 -C 6 )alkyle tel que méthyle, éthyle, i-propyle, butyle et i-amyle ; et en particulier choisi parmi l’Isopropyl Methoxy cinnamate, l’Isoamyl Methoxy cinnamate, le Cinoxate, DEA Methoxycinnamate, et le Diisopropyl Methylcinnamate et leurs mélanges, et en particulier est l’Isoamyl Methoxy cinnamate ; d) les dérivés du dibenzoylméthane dénués de groupe stériquement encombré tel que défini en formules (A) à (H) de la revendication 7 et en particulier de formule (XI) , plus précisément de formule (VIII’) : dans laquelle : • R18’ représente un atome d’hydrogène, ou un groupe alkyle en C 1 à C 6 linéaire ou ramifié, de préférence un atome d’hydrogène ; et • R19’ représente un groupe alkyle en C 1 à C 6 linéaire ou ramifié, alkoxy en C 1 à C 4 linéaire ou ramifié en particulier un groupe (C 1 -C 8 )alkyle tel que méthyle éthyle, propyle et i-propyle ; et en particulier l’Isopropyl Dibenzoylmethane, e) les dérivés de 3,3-diphénylacrylate dénués de groupe stériquement encombré tel que défini en formules (A) à (H) de la revendication 7, en particulier de formule (VII’) : dans laquelle : • R’15 représente un groupe alkyle en C 1 à C 6 linéaire ou ramifié, de préférence linéaire tel que méthyle, éthyle, propyle, n-butyle ; plus préférentiellement éthyle ; et • R’16 et R’17, identiques ou différents, représentent un atome d’hydrogène ; un groupe alkyle en C 1 -C 10 linéaire ou ramifié ; ou un radical alkoxy en C 1 -C 10 linéaire ou ramifié, de préférence représente un atome d’hydrogène ; et en particulier l’Etocrylene, Nanoparticules selon l’une quelconque des revendications 7 à 11 contenant au moins un filtre UVA et/ou UVB organiques hydrophobes choisi parmi les dérivés de benzophénone dénués de groupe à encombrement stérique tel que défini en formules (A) à (H) en revendication 7, en particulier choisi parmi les filtres de formule (I’) de la revendication 8 ou (I) de la revendication 11 et de préférence choisi parmi les (2-hydroxy-4-octoxyphenyl)-phenylmethanone, 2-(4-diethylamino-2-hydroxybenzoyl)-benzoate de n-hexyle, 2-Hydroxy-4-methoxybenzophenone, ou oxybenzone et leurs mélanges. Nanoparticules selon l’une quelconque des revendications 7 à 12 contenant au moins un filtre UVA et/ou B organique hydrophobe stériquement encombré choisi parmi : - les dérivés ou esters de 3,3-diphénylacrylate en particulier de formule (VII) tel que l’octoctylène et ; - les dérivés de triazine et en particulier choisis parmi ceux de formules (XV), (XV’), (IV) et (V) notamment choisis parmi le 2,2’-[6-(4-Methoxyphenyl)-1,3,5-triazine-2,4-diyl]bis{5-[(2-ethylhexyl)oxy]phenol} et le tris(2-ethylhexyl) 4,4’,4’’-(1,3,5-triazine-2,4,6-triyltriimino) tribenzoate et leurs mélanges. Nanoparticules selon une quelconque des revendications 7 à 13 contenant au moins une des trois combinaisons de filtres suivantes : Combinaison A - Un ou plusieurs, de préférence un seul, filtres UVA et/ou UVB organiques hydrophobes dérivés de benzophénone vi) non porteur d’un groupe stériquement encombré, notamment choisis parmi ceux de formule (I’) tel que définie dans la revendication 8 ou (I) telle que définie dans la revendication 11 ainsi que leurs solvates ; et - deux ou plus, en particulier deux ou trois, de préférence trois, filtres UVA et/ou UVB organiques hydrophobes différents comprenant au moins un groupe stériquement encombré de formules (A) à (H) tels que définis en revendications 7 à 10 notamment choisis parmi : • un ou plusieurs dérivés du dibenzoylméthane en particulier un seul, de formule (XI) ou (VIII) tels que définis selon l’une quelconque des revendications 8 à 10 , et • au moins deux dérivés de triazine et en particulier deux, choisis parmi ceux de formules (XV), (XVI), (IV) et (V) telles que définies précédemment, de préférence choisis parmi ceux de formules (XV), (IV) et (V), en particulier un dérivé de formule (IV) avec un dérivé de formule (V) ; Combinaison B - Un ou plusieurs, de préférence un seul, filtres UVA et/ou UVB organiques hydrophobes dérivés de benzophénone non porteur d’un groupe stériquement encombré, notamment choisis parmi ceux de formule (I’) tel que défini en revendication 8 ou (I) tel que défini en revendication 11 ainsi que leurs solvates tel ; et - Deux ou plus, en particulier deux ou trois, de préférence deux, filtres UVA et/ou UVB organiques hydrophobes différents comprenant au moins un groupe stériquement encombré de formules (A) à (H) tels que définis en revendications 7 à 10 choisis parmi : • les dérivés ou esters de 3,3-diphénylacrylate en particulier un seul, de formule (VII) tels que définis selon l’une quelconque des revendications 8 à 10 ; et • les dérivés ou esters salicyliques en particulier un seul, de formule (XII) ou (VI) tels que définis selon l’une quelconque des revendications 8 à 10 ; et Combinaison C - Un ou plusieurs, de préférence un seul, filtres UVA et/ou UVB organiques hydrophobes dérivés de benzophénone non porteur d’un groupe stériquement encombré, notamment choisis parmi ceux de formule (I’) tel que défini en revendication 8 ou (I) tel que défini en revendication 11 ainsi que leurs solvates ; et - Au moins un, de préférence un dérivé de triazine, choisi parmi ceux de formules (XV), (IV) et (V) tels que définis selon l’une quelconque des revendications 8 à 10, de manière avantageuse au moins deux filtres UVA et/ou UVB dérivés de triazine, choisis parmi ceux de formules (IV) et (V) telles que définies selon l’une quelconque des revendications 8 à 10 dont un est de formule (IV) et un autre est de formule (V). Nanoparticules selon l’une quelconque des revendications précédentes dont le cœur contient en outre au moins un composé annexe choisi parmi les organogélateurs, les corps gras mono ou polyinsaturés et leurs mélanges. Nanoparticules selon la revendication précédente dans lesquelles l’organogélateur est choisi parmi les composés de formule (O), ainsi que ses isomères optiques, isomères géométriques et ses solvates tels que les hydrates : dans laquelle ; - R c , représente une chaine hydrocarbonée, saturée ou insaturée, linéaire ou ramifiée, de préférence linéaire, comprenant entre 8 et 30 atomes de carbone, en particulier en C 10 -C 20 , - R d représente un atome d’hydrogène ou un groupe tel que défini pour R c - R e représente un atome d’hydrogène ou un groupe tel que défini pour R c et est de préférence un dérivé de sorbitane dont une à deux fonctions hydroxyles de la chaine 1,2-hydroxyethyle et/ou la fonction 3-hydroxyle du cycle tetrahydrofurane sont substituées par un acide gras en C10-20, en particulier caractérisé par un HLB inférieur à 9, de préférence entre 2 et 8, et plus particulièrement entre 3 et 5. Nanoparticules selon l’une quelconque des revendications précédentes contenant dans leur cœur de 10 à 25 % en poids, de préférence de 15 à 25 % en poids et en particulier de 15 à 20 % d’organogélateur(s) par rapport à leurs poids total. Nanoparticules selon l’une quelconque des revendications 15 à 16 dans lesquelles le corps gras mono ou polyinsaturés est choisi parmi les acides myristoléique, palmitoléique, oléique, linoléique, alpha-linolénique, arachidonique, éicosapentaénoique, docosahexanoique et leurs mélanges, de préférence, parmi les acides palmitoléique, oléique, linoélique et alpha-linolénique. et plus particulièrement parmi les acides oléique et linoléique et leurs mélanges Nanoparticules selon l’une quelconque des revendications précédentes contenant dans leur cœur de 5 à 20 % en poids, de préférence de 10 à 25% en poids d’acide(s) gras mono- ou poly-insaturé(s) par rapport à leur poids total. Nanoparticules selon l’une quelconque des revendications précédentes dont l’enveloppe possède une épaisseur d qui, exprimée à l’état sec, varie de 2 à 50 nm, de préférence de 2 à 25 nm et plus particulièrement de 2 à 15 nm. Nanoparticules selon l’une quelconque des revendications précédentes dont la proportion pondérale de l’enveloppe ne dépasse pas 35 % en poids par rapport au poids total de la nanoparticule, de préférence varie de 1 % à 30 %, en particulier de 3 % à 30 %, et plus particulièrement de 20 % à 30 % en poids par rapport au poids total de la nanoparticule. Nanoparticules selon l’une quelconque des revendications précédentes dont l’enveloppe est formée d’une monocouche d’au moins un polymère organique hydrophile voire hydrosoluble ou d’un mélange de polymères hydrophiles voire hydrosolubles ; de préférence choisi parmi les polyvinylalcools, PVA, les polyvinylalcools partiellement hydrolysés contenant des fonctions hydroxyles et O-acétyles, les hémicelluloses, les polyglucosamines, les polygalactosamines, les polymannosamines, les glucanes, les galactanes, les xylanes, ou les fructanes, et de préférence parmi les polyvinylacools, les amyloses, les amidons, les mannanes, les dextranes, le glycogène, le lentinane, le chitosan. Nanoparticules selon l’une quelconque des revendications précédentes dont l’enveloppe est constituée de PVA, de préférence hydrolysé, notamment de PVA cristallin, et préférentiellement possédant une masse molaire inférieure à 130.000 g/mol, en particulier inférieure à 98.000 g/mol et plus particulièrement comprise entre 50.000 et 70.000 g/mol, . préférentiellement égale à 67.000 g/mol. Nanoparticules selon l’une quelconque des revendications précédentes dont lesdits filtres(s) UV organique(s) hydrophobes du cœur et lesdits polymère(s) hydrophile(s) de l’enveloppe sont mis en œuvre dans un rapport pondéral composé(s) organique(s)/polymère(s) hydrophile(s) variant de 0,2 à 0,4, en particulier de l’ordre de 0,3. Procédé de préparation de nanoparticules selon l’une quelconque des revendications précédentes comprenant au moins les étapes consistant à (a) disposer à une température supérieure ou égale à 80 °C d’une phase liquide organique homogène formée à plus de 35 % en poids d’au moins deux filtres organiques UV-A et/ou UV-B hydrophobes dont au moins un filtre est porteur d’au moins un groupe stériquement encombré tels que définis selon l’une quelconque des revendications 3 à 14, et éventuellement un ou plusieurs organogélateurs tels que définis selon l’une quelconque des revendications 15 à 16, et/ou un ou plusieurs corps gras mono ou polyinsaturés, tels que définis dans une quelconque des revendications 17 à 18 ; ladite phase organique étant de préférence exempte de solvant organique ; (b) disposer à une température supérieure ou égale 15 °C d’au moins une phase aqueuse comprenant au moins un polymère hydrophile et de préférence hydrosoluble tel que défini selon l’une quelconque des revendications 21 à 23 ; (c) ajouter ladite phase organique à ladite phase aqueuse dans des conditions propices à la formation d’une émulsion de type phase organique dans phase aqueuse ; et (d) réaliser au moins une trempe thermique de l’émulsion pour former lesdites nanoparticules, en particulier la trempe thermique est effectuée par mise en contact de l’émulsion à basse température i.e. inférieure à -30 °C notamment avec de l’azote liquide, (e) isoler lesdites nanoparticules de préférence par filtration et (f) lyophiliser lesdites particules Matériau contenant au moins une nanoparticule selon l’une quelconque des revendications 1 à 23. Matériau selon la revendication précédente, caractérisée en ce qu’il s’agit d’un matériau polymérique et notamment d’un textile. Procédé de stabilisation d’un matériau à l’égard d’une dégradation UV, comprenant l’addition à ce matériau ou à un précurseur de ce matériau d’au moins une nanoparticule selon l’une quelconque des revendications 1 à 23, à titre d’agent absorbeur d’ultraviolets. Procédé pour accroître le facteur de protection solaire de fibres textiles comprenant l’immobilisation sur lesdites fibres d’au moins une nanoparticule selon l’une quelconque des revendications 1 à 23.